l 2008425 ï,a présente invention concerne la photographie et , plus particulièrement, des produits photographiques conçus notamment pour être utilisés dans des procédés de photographie e^feouleurs . par diffusion-transfert. 5 La présente invention visei(a) des. produits photogra phiques conçus particulièrement pour être utilisés dans des procédés de photographie en couleurs par diffusion-transfert, (b) des produits photographiques qui constituent un stratifié photosensible comportant, de préférence, plusieurs couches comprenant 10 une couche photosensible d'émulsion d'halogénure d'argent à laquelle est associée une matière chromogène de formation d'image qui est solubie et diffusible, dans un alcali, k un premier pH., une couche opaque perméable, une couche polymérisée perméable capable d'être teinte par la matière chromogène de formation d'image, une couche 15 d'acide polymérisé contenant des groupes acidifiants suffisants pour effectuer une réduction d'une solution de traitement choisie ayant le premier pH jusqu'à un second pH auquel. la matière chromogène de formation d'image est sensiblemen-fc insoluble et non diffusible, et une couche transparente stable en dimensions, (c) 20 des produits photographiques de transfert par diffusion constituant une pellicule composite comprenant un stratifié photosensible du type mentionné en dernier en association avec un sachet frangible retenant une composition de traitement alcaline ayant le premier pH et contenant, de préférence, un agent opacifiant qui y est 25 dispersé, (d) une pellicule composite à transfert-, par diffusion, du type mentionné en dernier, dont le sachet est placé de façon avant fixe et s'étend transversalement à un bord/du stratifié photosensible de manière à décharger, lors de l'application d'une pression, la composition alcaline de traitement contiguë à la surface du 30 stratifié en face de la couche transparente stable en dimensions et (e) des procédés de photographie en couleurs par diffusion-transfert utilisant de tels produits. D'autres caractéristiques de la présente invention sont évidentes ou apparaîtront par la suite. 35 C'est pourquoi la présente invention vise le produit possédantes caractéristiques, les propriétés et l'association dréléments constitutifs ainsi que le procédé appliquant les diverses opérations ainsi que la relation et l'ordre d'une ou-de plusieurs de ces opérations par rapport à chacune des autres que l'on a 40 décrittsititre d'exemples dans la description détaillée qui va 69 15514 2 2008425 suivre,ainsi que la portée de la présente demande qui se.ra indiquée dans les revendications annexées*, ^ Pour une meilleure compréhension de/nature et des caractéristiques de la présente invention, on se référera à la descrip-5 tion détaillée ci-après faite en référence au dessi» annexé- sur lequel : la fig. 1 est une vue en perspective d'un premier mode de réalisation d'une pellicule photographique composite conforme à. la présente invention; 10 lôs figs. 2, 4 et 6 sont des coupes schématiques agrandies de la pellicule composite de la fig. 1, faites suivant 2-2, illustrant l'association d'éléments pendant les trois phases illustrées de l'exécution d'un processus de transfert par diffusion en vue de la production d'une image de transfert polychrome conformément 15 à la présente invention, l'épaisseur des diverses matières étant exagérée; la fig. 2 représentant une phase d'exposition , la fig. 4 représentant une phase de traitement et la fig. 6 illustrant un produit résultant du processus; les fig. 3, 5 et 7 sont des coupes schématiques , agran-20 dies davantage, de l&.pellicule composite des fig. 2, 4 et 6, ces coupes étant faites suivant 3-3, 5-5 et 7-7, respectivement, et représentant en outre, en détail, 1'.agencement des couches constituant le stratifié photosensible pendant les trois phases illustrées du processus de transfert. 25 Comme décrit dajis le brevet des Etats-Unis d'Amérique No. 2.983.606, un élément photosensible contenant un révélateur chromogène, c'ést-à-dire un colorant qui est un agent révélateur de l'halogénure d'argent, et une émulsion d'halogénure d'argent peut être exposé et mouillé par une composition de traitement 30 liquide, par exemple par immersion, enduction, pulvérisation, écoulement,etc.., dans l'obscurité, et l'élément photosensible exposé est superposé avant, pendant ou après le mouillage, sur un élément de support analogue à une feuille que l'on peut utiliser comme un élément récepteur d'image. Dans un mode de réalisation 35 préféré, la composition de traitement liquide est appliquée à. l'élément photosensible sous forme d'unecouche sensiblement uniforme lorsque l'élément photosensible est amené en superposition avec la couche réceptrice d'image. La composition liquide de traitement, qui se trouve entre l'élément photosensible et la 40 couche réceptrice d'image, imprègne 1'émulsion de manière à mmn 3 •2008425 ™-ï'û^à.éc^%àeKêr le développement deî'image' latente qui y est contenue. Le révélateur chromogènê est immobilisé'précipité dans des - nâ'xs'} régions %'xposées du fait du développement dé l'image latente. Cette -j-;^^s^inmbbi4.irs&tion est apparemment, au moins en partie, due à un chan-5 = • gemetft• dàhs les caractéristiques de solubilité du révélateur chromogène lors de l'oxydation et spécialement en ce qui concerne sa solubilité dans des solutions alcalines. Il peut aussi en être ainsi- -en raison, en partie', d'un effet de tannage sur l'émulsion par l'agent révélateur oxydé, et en partie par un épuisement 10 .localisé-d'alcali du fait du développemènt. Dans les régions non ■ -exposées^et partiellement exposées de 1'émulsion, le révélateur • > chromogènene subit pas de réaction et esfcdiffusible et, de ce ; fa.it, assuré une répartition (conforme à une image) du révélateur ; chromogènê non oxydé dissous dans la composition de traitement 15 liquide, en fonction du degré d'exposition , point par point, de l'émulsion d'halogénure d'agent. Au moins une partie de cette répartition (d'une manière conforme à une image) du révélateur chromogène non oxydé est transférée , par imbibition, à une couche où élément récepteur d'image superposée, ce transfert excluant 20 essentiellement le révélateur chromogène oxydé. L'élément récepteur d'image reçoit, à partir de 1'émulsion développée, une diffusion, dans le sens de la profondeur, du révélateur chromogène non oxydé sans que cela nuise de façon notable à sa répartition, d'une manière conforme à l'image, de manière à produire l'image 25 en couleurs positive ou inversée de l'image développée. L'élément récepteur d'image peut contenir de» agents pouvant «ffectuer un mocdançage ou fixer de toute autre manière le révélateur chromogène non oxydé, diffusé. Si la couleur du révélateur chromogène transféré est affectée par des variations du pH de l'élément ré-30 cepteur d'image, on peut régler ce pH suivant des techniques bien - connues pour assurer un pH permettant d'obtenir la couleur désirée. On fait apparaître l'image positive en décollant la couche réceptrice d'image de l'élément photosensible à la fin d'une période d'imbibition appropriée. 35 Les^révélateuas chromogènes, comme mentionné ci— dessus, sont des composés qui contiennent, dans te-.même molécule, à la fois le système chromophore d'un colorant et une fonction développant l'halogénuré d'argent. Par "une fonction développant 1'^alo-génure d'argent" on entend un groupe révélant l'halogénuré d'argent 40 exposé. Une fonction préférée développant l'halogénuré d'argent 69 15514 f 4 2ÔÔ8425U est un groupe hydroqùinonyle. D'autres fonctions de développement appropriées comprennent des groupes ortho-dihydroxyphényle et des groupes hydroxyphényle'ortho-. ét para— àmino substitués. En général, la fonction de développement comprend une fonction de 5 développement benzénoîde, c'est-à-dire un groupe de développement aromatique qui forme des substances quinonbide's ou quinoniques quand il est oxydé. On peut obtenir des images polychromes en utilisant des composants chromogènes de formation d'image comme, par exemple, •jq tes révélateurs chromogènes mentionnés précédemment, dans des processus de diffusion-transfert au moyen de diverses techniques. Une de eès techniques visei à obtenir des images polychromes par transfert en utilisant des révélateurs chromogènes au moyen d'un élément photosensible intégral à couches multiples, tel que celui -j 5 décrit dans le brevet précité No. 2.983.606, et particulièrement en référence à la fig. 9 de ce brevet, où au moins deux^eonbhes photosensibles sélectivement sensibilisées, superposées sur un support unique, sont traitées, simultanément et sans séparation, avec une seule couche réceptrice d'image commune. Un agencement 20 approprié de ce type comprend un support supportant une couche d'émulsion d'halogénure d'argent sensible au rouge, une couche d'émulsion d'halogénure d'argent sensible au vert et une couche d'émulsion d'halogénure d'argent sensible au bleu, et à cesémul-sions sont associés, respectivement, par exemple, un révélateur 25 de la couleur cyan, un révélateur de la couleur magenta et un révélateur de la couleur jaune. Le révélateur chromogènê peut être utilisé dans la couche d'émulsion d'halogénure d'argent, par exemple, sous la forme de particules, ou bien il peut être utilisé sous forme d'une couche placée derrière les couches d'émulsion -jq d'halogénure d'argent appropriées. Chaque jeu d'émulsion d'halogénure d'argent et sa couche de révélateur chromogène associée est décrite comme pouvant être séparées facultativement des autres jeux par des couches intermédiaires appropriées, par exemple par une couche de gélatine ou d'alcool polyvinylique. Dans certains cas, il peut être désirable d'incorporer un filtre jaune devant 1'émulsion sensible au vert et ce filtre jaune peut être incorporé sous forme d'une couche intermédiaire. Toutefois, lorsque cela est désirable, on peut utiliser un révélateur de la couleur jaune ayant les caractéristiques spectrales appropriées et présent dans 40 un état capable de se comporter comme un filtre jaune. Dans ces; 69 15514 5 2008425 cas, On peut éviter l'utilisation, d'un filtre jaune distinct» . Les. révélateurs chromoghp.es sont^de préférence , choisis pour leur aptitude à fournir des couleurs qui sont utiles pour „ produire une photographie en couleurs par synthèse soustractive, 5 . c'est-à-dire les couleurs mentionnées précédemment cyan, magenta et jaune. Les révélateurs chromogènes utilisés peuvent être incorporés dans l'émulsion d'halogénure d'argent correspondante ou, dans le mode de réalisation préféré, dans une couche séparée se trouvant derrière l'émulsion d'halogénure d'argent correspondante. 10 De façon particulière, le révélateur chromogènê peut, par exemple, se trouver.dans un revêtement ou couche placée derrière l'émulsion d'halogénure d'argent correspondante et une teile couche de révélateur chromogène peut fttre appliquée en utilisant une solution de revêtement contenant environ 0,5 à 8$, en- poids, du révé-*15 lateur chromogène correspondant réparti dans un polymère filmogène naturel ou synthétique, par exemple de^La gélatine, de l'alcool polyvinylique et analogues, adapta pour être imprégnés par la composition de traitement fluide choisie de transfert par diffusion. Comme décrit dans le brevet des Etats-Unis d'Amérique 20 No. 3.362.819, les éléments récepteurs d'image , conçus particulièrement pour être utilisés dans des procédés de diffusion — transfert du type décrit dans le brevet américain précité No. 2.983.606, où les éléments récepteurs d'image ne sont pas.en contact avec un élément photosensible superposé, à la suit^&'une 25 formation notable d'image par transfert, comprennent,de préférence, une couche de support possédant sur l'une de ses surfaces, en séquence, une couche acide polymérisée et une couche réceptrice d'image destinées à fournir une image visible lors du transfert jusqu'à ladite couche d'une subtance chromogène diffusible de 30 formation d'image et, de façon plus préférable, comprennent une couche de chronodéclenchement ou d'espacement entre la couche acide polymérisée et la couche réceptrice d'image. Comme décrit dans le brevet américain mentionné en dernier, la couche polymérisée acide est constituée par des polymères qui 35 contiennent des groupes d'acides, par exemple des groupes d'acide carboxylique et d'acide sulfonique, qui sont capables de former des sels avec des métaux alcalins, tels que le sodium, le potassium etc.., ou avec des bases organiques, particulièrement des bases quaternaires d'ammonium, par exemple l'hydroxyde de tétraméthyl— 40 ammonium ou des groupes donnant des acides, par exemple des 69 15514 6 200.8425 anhydrides ou des lacton.es, ou. d'autres groupes qui sont capables de réagir avec des bases de manière à les capturer ou à les .retenir. Dans le mode de réalisation préféré décrit, le polymère acide contient des groupes carboxyle libres et la composition de 5 traitement de transfert utilisée contient une importante concentration d'ions sodium et/ou d'ions potassium. Les polymères acides mentionnés comme étant les plus avantageux sont caractérisés par le fait qu'ils contiennent des groupes carboxyle libres, qui ne sont pas solubles dans l'eau sous la forme d'acides libres et 10 qu'ils forment des s.els de sodium et/ou de potassium hydrosolubles. On peut/flfëïïlser des polymères contenant des groupes carboxyliques d'acide et d'anhydride, dont au moins certains ont, de préférence, été convertis en groupes carboxyle libres avant 1'imbibition. Bien que les acides polymérisés dont on dispose le plus facilement 15 soient des dérivés de la cellulose ou de polymères vinyliques, on peut utiliser des acides polymérisés d'autres classes de polymères. Comme exemples d'acides polymérisés particuliers mentionnés dans la présente demande, on peut citer les demi-esters d'acide dibasiques de la cellulose qui contiennent des groupes carboxyle libres, 2o par exemple de l'acéto-phtalate acide de cellulose, de l'acéto- glutarate acide de cellulose, de 1'acéto-sûccinate acide de cellulose, du succinate acide d'éthyl cellulose, de l'acéto succinate acide d'éthyl cellulose, de l'acéto succinate acide phtalate acide de cellulose, un ether et ester de cellulose modifiés par des 25 suifoanhydrides, par exemple par le l'anhydride ortho-suifoben-zoîque, de l'acide polystyrène-sulfonique, de la carboxyméthyl cellulose, du "phtalate acide de polyvinyle, du phtalate acétate de polyvinyle, de l'acide polyacrylique, des acétals d'alcool polyvinylique avec des aldéhydes carboxy- ou sulfo- substitués, par 30 exemple l'acide o-, m-, ou p-benzaldéhyde suifonique ou l'acide carboxylique, des esters partiels de copolymères d'anhydride éthylène/maléique, des esters partiels de copolymères d'anhydride méthylvinyl éther/maléique, etc.. La couche de polymère acide contient au moins un nombre 35 suffisant de groupes d'acides pour effectuer une réduction du; pH de la couche réceptrice d'image d'un pH d'environ 13 à 14 jusqu'à un pH d'au moins 11, ou d'une valeur inférieure, à la fin de la période d'imbibition , et de préférence jusqu'à un pH d'environ 5 à 8 dans ûn bref laps de teaps après 1'imbibition. Comme on l'a 40 noté précédemment, le pH de la composition de traitement est, de préférence, de l'ordre d'au moins 13 à 14. i 7 2008425 Î2 S if JÎïO-0 JLS*- -■ ' - ■« ^ * --- . ■ **:..--- -Î. - , Bien entendu, il est nécessaire'que l'action de 1 'acide âîîi S UO -i , . - ^polymérisé. .soit contrôlée de manière quelle ne gêne pas soit le ,„?t Afin d'empêcher une diminution prématurée du pH pendant 25 le traitement de transfert, comme mis en évidence, par exemple, par tine réduction néfaste de la densité de l'image positive, les groupes acides sont répartis dans la couche de polymère acide de manière telle que l'allure ou vitesse à laquelle ils sont disponibles pour là substance alcaline pèut être réglée, par exemple 30 en fonction de la vitesse de gonflement de la couche de polymère, vitesse qui, elle-même, a un rapport direct avec la vitesse de diffusion des ions de là substance alcaline. La répartition désirée ^des groupes acides dansla couche de polymère acide peut être effectuée par mélange du polymère acide avec un polymère exempt 35 de; groupes acides, ou ayant une concentration plus faible de groupes acides, et compatible avec ces derniers, ou en n?utilisant que le polymère acide mais en/choisissant un ayant une proportion relativement faible de groupes acides. Ces modes de réalisation sont décrits, respectivement, dans la demande de brevet TT.S. N° 40 728.535 déposé le 13 mai 1968 au nom de Howard Garden Bogers 69 15514 8 2008425 comme étant (a) un mélange d'acétate de cellulose etd'acéto-do phtalate acide /cellulos e; .et- ,{b)? un. polymère. d 'acéto phtalate acide de cellulose• possédant on pourcentage beaucoup plus faible de groupes phtalyle que 1 ! açé.to-phtalate acide de, cellulose.men-5 tionné-.en premier.: . ; ~Il est également décrit, que la couche contenant l'acide . polymérisé peut contenir un polymère non soluble dans l'eau» de préférence un.ester de cellulose, qui agit de manière à régler ou moduler la vitesse à laquelle se formele sel alcalin de l'acide .10 polymérisé. Comme exemples d'esters de cellulose que l'on peut : envisager d'utiliser, on peut mentionner l'acétate de cellulose, l,acéto-butyrate de cellulose^ etc. Le polymèr« particuliea et les combinai sonsde polymères c^ans n'importe quel mode de réalisation dpuné, spnt, biencentendu, choisis de manière à possé-15 der une résistance adéquate au mouillé et/sec et, si besoin est lorsque cela est désirable, en peut utiliser des enduits sous-jacents appropriés .pour aider les diverses couches polymérisées à adhérer les unes aux autres pendant l'emmagasinage et l'utilisation. 20 Bans le brevet américain N° 3.362.821, il est également décrit que la couche polymérisée acide peut être disposée au sein de l'élément photosensible de la pellicule co rapositefentre ce support d'élément et la couche photosensible d1 émulsion d'halogénure d'argent, et la matière chromogène associée fournissant l'image 25 qui sont contigu«s, cela avec la présence facultative d'une couche d'espacement ou de chrono-déclencheraent entre la couche acide et la couche d'émulsion d'halogénure d'argent contiguï. La couche d'espacement inerte des brevets américains mentionnés en dernier, par exemple une couche d'espacement inerte 30 constituée par de l'alcool polyvinylique ou de la gélatine, agit de manière à régler " dans le temps " la réduction de pH par la couche d'acide polymérisée. Ce réglage dans le temps est décrit comme étant une fonction de la vitesse à laquelle la substance alcaline diffuse à travers la couche d'espacement inerte. Il a été 35 décrit que l'on a constaté que le pH ne doit pas diminuer jusqu'à ce que la substance alcaline ait traversé la couche d'espacement, c'est-à-dire que le pH ne doit pas diminuer de valeur à un degré important du fait simplement de la diffusion jusque dans la couche intermédiaire..mais que ce pH doit diminuer très rapidement ■ une 40 fois que ,Ia substance .-.alcaline diffuse à travers la couche 69:15514 9 2008425 d*espacement. Comme décrit dans le brevet américain N® 3 • 362.81-9f on . a constaté que la présence d'une couche d'espacement inerte a pour effet d'égaliser les diverses vitesses ou allures de réaction 5 sur une large gamme de températures, p^r exemple en empêchant une réduction prématurée du pH quand 1'imbibition est effectuée à des températures supérieures à la température ambiante, par exemple à une température comprise entre 35°C et 38°C. Grâce à la couche d'espacement inerte utilisée dans la présente demande, la vitesse 10 à laquelle la substance alcaline est disponible pour être capturé* ou emprisonnée dans la couche d'acide polymérisée devient fonction des-vitesses de diffusion des substances alcalines. -Toutefois, comme décrit dans le brevet français N# 85.807f de préférence, la vitesse précitée à laquelle les cations 15 de la composition alcaline de traitement, c'est-à-dire les ions alcali, sont disponibles pour être capturés dans la couche d'acide polymérisée doit diminuer avec des températures de traitement de transfert croissantes afin d'assurer des processus de couleurs par diffusion transfert relativement indépendants des variations de 20 l'image de transfert positive sur une gamme étendue de températures ambiantes. . . ici En particulier, il est mentionné/qu* on a constaté que la vitesse de diffusion de la substance alcaline à travers une couche d'espacement polymérisée inerte et perméable augmente avec une 25 température de traitement accrue jusqu'au point où, par exemple, des températures de traitement de transfert relativement élevées, c'est-à-dire des températures de traitement de transfert supérieures à environ 26,7°C , une diminution prématurée du pH de la composition de traitement de transfert se produit en raison, au moins en 30 partie, de la diffusion rapide de la substance alcaline depuis le milieu environnant de transfert de colorants et de sa neutralisation ultérieure/Su contact avec la couche d'acide polymérisée. Il a été établi que ceci est spécialement valable pour la substance alcaline traversant une couche d'espacement inerte possédant une 35 perméabilité à la substance alcaline qui est rendue optimale de manière à être efficace dans la gamme de températures de traitement optimale de transfert. Réciproquement, aux températures inférieures à la gamme optimale de traitement de transfert, par exemple aux températures inférieures à environ 4,5°C on a découvert que la 40 couche d'espacement inerte mentionnée en dernier assure une 69 15514 10 2008425 barrière efficace à la diffusion empêchant, dans le temps, que 1» couche d'espacement inerte soit effectivement traversée par la substance alcaline possédant des vitesses de diffusion diminuées par la température et se traduit par le maintien du pH élevé du 5 milieu de traitement de transfert pendant un temps prolongé tel qu^il. facilite la formation d'une tâche d'image de transfert et la dégradation qui en résulte de la définition d^touleurs de l'image positive de transfert. Il est en outre mentionné dans le brevet français N° 10 85.807 que, toutefois, si la couche d'espacement inerte de l'élément récepteur d'épreuve est remplacée par une couche d'espacement qui est constituée par une couche polymérisée perméable présentant une perméabilité qui est en fonction inverse de la température, c'est-à-dire une matière filmogène polymérisée qui présente une 15 perméabilité décroissante aux cations dérivés de la substance alcaline solubilisée, par exemple des ions d'un aétal alcalin et des ions ammonium quaternaire dans des conditions de température croissante, on pallie aux défauts d'image de transfert positive résultant du maintien précité du pH sur une période exagérément 20 prolongée et/ou une réduction prématurée du pH. Comme exemples de' polymères qui ont été décrits comme présentant une perméabilité (variant, en fonction inverse de la température) aux substances alcalines, on peut mentionner l'alcool hydroxypropyl-polyvinylique, l'éther de polyvinyl méthyl^ l'oxyde 25 de polyéthylène, la polyvinyl-oxazolidinone, 1 ' hydroxypropyl méthyl cellulose, l'isopropyl cellulose, les acétals partiels d'alcool polyvinylique tels que le polyvinyl butyral partiel, le polyvinyl formai partiel, le polyvinyl acétal partiel, le polyvinyl propion&l partiel, et autres produits analogues. 30 Les acétals de polyvinyle mentionnés en dernier ont été indiqués comme comprenant, d'une façon générale, des châînes d'hydrocarbures aliphatiques saturés d'un poids moléculaire d'au moins 1000^ de préférence compris entre 1000 et 50.000, possédant un degré d'acétalation respectivement compris entre environ 10 35 et 30$, 10 et 30$, 20 et 80$, et 10 et 40$,des groupes hydroxyle polymérisés théoriques de l'alcool polyvinylique, y compris des acétals mixtes si on le désire. Si on le désire, on peut utiliser un mélange de polymères, par exemple un mélange d'hydroxypropyl méthyl cellulose et de 40 polyvinyl butyral partiel. 6#£f^>P! 11 2008425 si eup s • ... ' F v Comme exemple de matières pouvant être utilisées comme •SiX. - .. j - .. .* ^c.eptrice d'image,on peut mentionner des polymères pou-• y^v^n.-| rftr^. -feints en solution tels que les •Nylons" comme, par exemple,„le N-méthoxyméthyl polyhexaméthy 1 ène adipamide, l'acétate jÇLe^pç^yxigyle partiellement hydrolysé, l'alcool polyvinylique r rayée qtj^sans plastifiant, l'acétate de cellulose avec une charge, par exemple 50$ d'acétate de cellulose et 50$ d'acide oléique, -la gélatine et d'autres matières d'une nature similaire. Les ma— ir^tièfÇ.s^préférées comprennent l'alcool polyvinylique ou la gélatine 10 contenant ,un mordant de colorant tel que la poly—4—vinylpyridine , Xi QilC* - • _ comme décrit dans le brevet américain N° 3.148.061 , , Comme décrit dans les brevets mentionnés antérieurement, ,STUO\S*8ÇpS0.T S ■ . * œx?la3 composition liquide de traitement à laquelle on s'est référé ppîjr^effectuer des processus de diffusion-transfert polychromes c v# î.vjS*.* ci 1/ c? m, . 15,. est^, constituée au moins par une solution aqueuse d'une matière *, „alçaline,^par exemple la diéthylamine, la soude caustique ou le ^çarbgna|>e .de soude et autres substances analogues, et, de préfé— T v. renc.e,^.possédant un pH supérieur à 12 et, d'une façon la plus préférable,/comprend un composant augmentant la viscosité et cons-20.,. tituant.une matière filmogène du type qui, lorsque la composition est; étalée et séchée, forme une pellicule relativement ferme et ;rrelativement stable. Les matières filmogènes préférées comprennent • ... des polymères de poids moléculaire élevé, par exemple des éthers ...polyiaérisés hydrosolubles qui sont inertes à une solution alcaline 25 =, tellef>que,par exemple, uaehydroxyéthyl cellulose ou unecarboxy-. ;^éthyl, cellulose de sodium. En outre, des matières filmogènes ou : des a,geiits: épaississants, dont l'aptitude à augmenter la viscosité ne se trouve sensiblement pas affecté si on les laisse en solution., pendant une longue période de temps, sont également 30 mentionnés comme étant capables d'être utilisés. Comme décrit, .... rla matière,filmogène est, de préférence, contenue dans la composition de traitement en quantités appropriées pouvant communiquer , à la composition une viscosité supérieure à 100 cPs, à une tempé-, rature d.',environ 24°C et, de préférence, de l'ordre de 100.000 cPs 35 à 200.000 çPs à cette température. Conformément àu brevet américain précité U° 2.983.606, _.•.. il n^est J?as nécessaire qu'une couche réceptrice d'image?du type décrit^dans, ce brevet^soit séparée de l'élément photosensible avec lequel elle est en contact par superposition, à la suite de 40 la formation d'image par transfert, si l'élément récepteur d'image 69 12 20Ù$425f es%5transparent et si une composition der traitement contenant' une substàncë" rendant dptqâe la couche de"Jéoinpositi6hr*de traitement séchée est'étalée entre la «ouche réceptride d'image et l'émulsion ou les émulsions d'halogénure d'argent. 5 Toutefois, on a constaté que si l'élément récepteur d'image est maintenu en^ontact arec l'élément photosensible, à- la suite de la formation d'image par transfert du révélateur chromogène, et si on inclut la présence d'une composition dé traitement alcaline ayant nécessairement tin pH auquel lé révélateur 10 chromogène, par exemple, sous une forme réduite, diffuse de manière à former l'image de transfert de colorants, entre les éléments, l'image de transfert ainsi formée est inst&ble sur une période de temps prolongée. L'instabilité de l'image formée par les colorants est due, au moins-en partie, à la présence de ce qui est, 15 en général., une composition alcaline à pH relativement élevée en contact intime avec le ou les colorants formant l'image. Ce contact lui-même communique une instabilité à la structure moléculaire du colorant, par exemple par une dégradation par «atalyse,et des déplacements de structure indésirables affectant les caractéris-20 tiques d'absorption spectrale du colorant de l'image. En outre, la présence d'une composition alcaline , possédant un pH auquel le colorant , par exemple sous forme, réduite, diffuse, assure aussi un système dynamique intégral oii le colorant oxydé, immobilisé dans des régions d'élément photosensible, en fonction de son déve- tvec le temps . créer , dans ces régions, un équilibre entre le colorant oxydé et le colorant réduit. Dans la mesure où le pH du système dynamique est tel qu'une diffusion de la forme réduite du colorant se produit, ce colorant réduit se transférera, au moins en partie, jusqu'à la couche réceptrice d'image et la 30 diffusion résultante détruira l'équilibre-», dans ces régions de l'élément photosensible, en faveur d'une formation supplémentaire de colorant réduit. En fonction de l'efficacité de la couche réceptrice d'image, agissant comme Tin absorbeur de colorant , une telle coloration ( non conforme à l'image) de la couche supportant 35 l'image détruit encore plus l'équilibre en faveur de Ja formation supplémentaire de colorant sous une forme diffusible et réduite. Dans ces conditions, la définition de l'image de transfert , initialement supportée par la couche réceptrice d'image, peut subir une diminution continue de la différence- entre la densité 40 maximale et la densité minimale de l'image et peut, finalement, 69 J 5514 13 2008425 « traduire, dans l'élément récepteur d'image par une perte de toute ressemblance de définition d'image, cela simplement en devenant une couche polymérisée transportant un colorant global relativement uniforme. 5 Toute tentative pour diminuer la capacité d'absorption de colorant de la couche ~ supportant l'image, par exemple par réduction de sa capacité de mordançage, afin de soulager, au moins jusqu'à un certain degré, l'action de la couche réceptrice d'image se comportant comme un absorbeur de colorant, augmente toutefois 10 la diffusion du colorant constituant l'image de transfert depuis la couche ' supportant l'image jusqu'au restant de l'élément en raison, au moins en partie, de la présence continue de la composition alcaline ayant un pH auquel la forme réduite du colorant formant l'image de transfert est diffusible. Le résultat final est sensi-15 blement la même distorsion d'image globale que celle qui se produit lorsque la couche réceptrice d'image se comporte comme un absorbeur de colorant, à l'exception que le colorant est réparti de façon plus poussée sur la totalité de la pellicule composite et que la coloration globale finale de la couche réceptrice d'image 20 elle—même a une saturation plus faible. Comme décrit précédemment dans le brevet américain N° 3.362.819, certains éléments récepteurs d'image conviennent particulièrement pèur un^/utilisation dans des procédés de couleurs par diffusion-transfert, où on sépare l'élément récepteur d'image 25 d'avec l'élément photosensible superposé avec lequel il est contact, à la suite d'une formation notable d'image de transfert , ces éléments assurant une protection particulière des images de transfert contre les effets de 1'oxydâtion^par l' atmosphère^ des colorants formant l'image polychrome de transfert* 30 On a découvert alors de façon tout à fait inattendue que le problème propre à l^abri cation d'unepellicule composite du type où l'éLément récepteur d'image et l'élément photosensible distinct sont maintenus en contact étroit à la suite de la mation de 1' image de transfert coloré*,par exemple peuvent/évitas 35 de façon simple et efficace une pellicule composite du type décrit ci-avant en référence au brevet américain N° 2.983.606 en fabriquant une pellicule composite conforme aux paramètres physiques décrits spécialement ci-après. De façon particulière, on a alors découvert de façon 40 inattendue qu'une pellicule composite photographique intégrale 69 15514 14 2008425 conçu* particulièrement pour la production d'une image de transfert colorée, au moyen d'un processus de couleur par diffusion-transfert A A décrit ci-après, peut/réalisé de manière à comprendre un élément photosensible constituant tin stratifié comportant comme couches 5 essentielles : une couche photosensible d'émulsion d'halogénure d'argent à laquelle est associée une matière colorante fournissant une image qui est soluble et diffusible dans une matière alcaline, de préférence à un premier pH choisi, une couche polymérisée perméable à une solution alcaline pouvant être teinte par la matière 10 colorante fournissant une image, line couche opaque perméable à une solution alcaline disposée entre la couche d'émulsion d'halogénure d'argent et la couche polymérisée capable d'être teinte, une couche de support transparente stabl* en dimension* et, dans le mode de réalisation préféré, nne couche d'acide polymérisée perméable 15 & une solution alcaline et contenant des groupes acidifiants suffisants pour effectuer une réduction, à la suite d'une formation nôiable d'une image colorée pai^ransfert, d'une solution de traitement choisie présentant le premier pH jusqu'à un second pH auquel ladite matière colorante fournissant une image est sensi-20 blement non diffusible /pïac?ê°enî>re la couche support transparente et la couche essentielle contiguë. En association avec le stratifié, dans le mode de réalisation préféré de la pellicule composite intégrale, un sachet frangible contenant une composition de traitement aqueuse, de préférence possédant le premier pH, est placé 25 de façon fixe et s'étend transversalement au bord avant du stratifié, grâce à quoi, une décharge : unidirectionnelle du contenu du sachet, lors de l'application d'une force de compression .se produit à ce sachet/ sur la surface du stratifié à distance de la couche de support transparente et entre le «ftxatifié et un éL ément de 30 feuille transparent distinct imperméable à la composition de traitement et superposé sur une même étendue à la surface de contact du stzatifié. Dans un mode de réalisation préféré de la présente invention, la pellicule composite permet particulièrement d'obtenir 35 une image polychrome par transfert de colorant et le stratifié photosensible comprend, dans l'ordre, au moins deux couches d'émulsion d'halogénure d'argent sélectivement sensibilisées comportant chacune une matière colorant (fournissant une image ) d'îtûe couleur d'image prédéterminée a la suite du traitement 40 appliqué à cette dernière, matière qui est soluble et diffusible, bmmm 15 2008425 &gl£&-s£- \9h ' epsœ . - , : . . ; : J - . - , . . ........ dans une matière alcaline, à un. premier pH, la couche opaque >teiïjaiî^-soleoll . •- •••.', • . . — - perméable à une solutienalcaline et la couche polymérisee permé-araeŒsla. sm sx&. - • - . -- - - - able à une solution alcaline capable d'être colorée par les ma— eeaoxtoo ooase • . tières .colorantes fournissant une image. supportée, dans l'ordre, stiîna^oj&d'i) . •i&BxirïifQ'J: sjgff - . _ contenant des groupes acidifiants suffisants pour effectuer, à. la.suite d'une formation notable d'une image polychrome obtenue •«S B&?£tesr?±«s'.r - * .^par transfert, une réduction d'une composition de traitement pos— , sédant lé premier pH jusqu'à un second pH, auquel la matière co- 10; lorante fournissant une imagé est sensiblement insoluble et non 'diffusible.et, enfin, la couche transparente de dimension stable. Les émulsions d'halogénure d'argent constituant le rv stratifié.photosensible polychrome possèdent de préférence une sensibilité spectrale prédominante pour des régions distinctes du -15 spectre, et à chacune de ces émulsions est associé un colorant qui ^ est un agent révélateur de l'halogénuré d'argent et qui, de la i?"S\y'-îÀ 't ~7» Tjx*/ „ façon la plus préférable, est sensiblement soluble sous la fomi* J réduite seulement au premier pH, et possédant à la suite de l'exposition photographique ou du traitement une gamme d'absorption 20 spectrale sensiblement complémentaire d* la gaame de sensibilité prédominante de son émulsion associée. Ses colorants particu-. . lièrement préférés comprennent des colorants qui présentent une absorption spectrale importante à l'extérieur des régions primaires du spectre auxquelles l'émulsion d'halogénure d'argent associée 25 est sensible et une transmission spectrale sensiblement complémentaire de cette absorption, pendant l'exposition de l'émulsion, et une absorption spectrale importante à l'intérieur de la plage spectrale à laquelle l'émulsion d'halogénure d'argent associée est sensible et une transmission spectrale sensiblement complé-30 mentaire de cette absorption, à la suite de l'exposition ou du traitement de ladite émulsion, par exemple du type décrit dans le brevet américain N° 3.307.947. Dans un mode de réalisation, chacune des couches d'émulsion et son colorant associé peut être espacée des couches d'émul-35 sion restants et de leur^colorants associés par des couches intermédiaires polymérisées perméables à une solution alcaline-et la couche polymérisée capable d'être teinte ou couche d'émulsion d'.halogénure d'argent adjacente à la couche d'acide polymérisée, . ?,• ^jrfrspeçtiyement, peut ê-tre séparée de cette couche par une couche d'espacement polymérisée perméable à une solution alcaline, de 69 15514 16 2008425 façon la plus péférable par une couche d'espacement polymérisée dont la perméabilité k une solution alcaline diminué lorsque la température augmente. Dans un tel mode de réalisation préféré de l'invention, 5 l'émulsion d'halogénure d'argent est constituée par un halogénure d'argent photosensible dispersé dans de la gélatine et à une épaisseur comprise entre environ 0,6 et 6 microns; le colorant lui-même peut être dispersé dans un liant polymérisé d'une solution alcaline aqueuse, de préférence de la gélatine, sous forme 10 d'une couche séparée d'une épaisseur comprise entre environ 1 et 7 microns; les couches intermédiaires ï>olymérisées perméables à une solution alaaline, de préférence de la gélatine, ont une épaisseur comprise entre environ 1 et 5 microns; la couche polymérisée capable d'être teinte et perméable & une solution alcaline 15 est transparente et son épaisseur est comprise entre environ 6 et 10 microns; la couche d'espacement polymérisée perméable à mie solution alcaline est transparente et son épaisseur est comprise entre environ 2 microns et 18 microns; la couche acide polymérisée perméable k une solution alcaline est transparente et son 20 épaisseur est comprise entre environ 7 microns et 38 microns; et la couche transparente stable en dimension est imperméable à une solution alcaline et son épaisseur est comprise entre environ 50 microns et 150 microns. On comprendra particulièrement que les dimensions relatives indiquées ci-dessus peuvent être modifiées 25 de façon appropriées suivant les désirs de l'utilisateur en fonction du produit spécifique devant être préparé finalemmt et que, soit la couche polymérisée capable d'être teinte^soitl*émulsion d'halogénure d'argent et la couche associée retenant les colorants, peuvent, de façon particulière, être immédiatement adjacente à la 30 couche d'espacement mentionnée du statifié photosensible. En raison du fait que les matières colorantes fournissant une image comprennent des colorants qui sont des agents révélateurs de l'halogénuré d'argent, comme mentionné ci-dessus, la présente invention - est?en outre, décrite ci-après,en ce qui concerne 35 ses colorants, sans limitation de l'invention aux colorants donnés à titre purement illustratif. Dans }.e mode de réalisation préféré de la pellicule composite de la présente invention destinée à la production d'une image polychrome obtenue par transfert, les éléments révélateurs 40 de colorants/d'halogénure d'argent^respectifs,de l'élément 69 15514 17 2008425 photosensible se présentent sous la forme d'une structure à trois éléments qui, ordinairement, comprend un élément d'émulsion sensible au bleu/révélateur de la ^couleur jaune, tin. élément d'étaul-sio# sensible au bleu/révélateur de la couleur jaune, un élément 5 d'émulsion sensible au rouge/révélateur de la couleur cyan et Tin élément d'émulsion sensible au vert/révélateur de la couleur magenta se trouv**^fitre ces éléments, l'ordre relatrf de ces éléments pouvant être modifié suivant les désirs de l'utilisateur. Dans ces cas, où le révélateur de la couleur magenta 10 et/ou le révélateur de la couleur jaune respectifs utilisés dans une structure préférée à trois éléments qui place^T l'élément d'émulsion sensible au bleu/révélateur de la couleur jaune à distance de la couche transparente de dimension stable et l'élément d'émulsion sensible au rouge/révélateur de la couleur cyan à 15 proximité de la couche transparente pour produire une image polychrome obtenue par transfert, comprennent un révélateur de colorant qui présente une absorption spectrale importante à l'extérieur de la région primaire du spectre auquel est rs«nsible son. émulsion d'halogénure d'argent associée et une transmission spectrale aen-20 -siblement complémentaire de cette absorption, pendant l'exposition de l'émulsion, dans des circonstances ordinaires il peut être alors avantageux d'incorporer des agents formant des filtres destinés à assurer l'exposition sélective correcte des émulsions respectives, moins proches de la surface d'exposition du stratifié. En particu-25 lier, dans le cas où le révélateur de la couleur jaune présente une absorption spectrale principale à. l'extérieur des régions primaires du spectre auxquelles est sensible son émulsion d'halogénure d'argent associée, c'est-à-dire la région bleue du spectre visible, pendant l'exposition des émulsions, l'agent formant un 30 filtre jaune peut alors avantageusement être incorporé entre l'émulsion sensible au bleu et les émulsions restantes sensibles au rouge et sensibles au vert, cela afin d'empêcher l'exposition indésirée de ces dernières émulsions en raison de leur sensibilité propre à une radiation actinique généralement présente dans la 35 plage bleue du spectre. Dans le cas où le révélateur de la couleur magenta utilisé présente une absorption spectrale importante à l'extérieur de la région primaire du spectre à laquelle son émulsion d'halogénure d'argent associée est sensible, c'est-à-dire la région du vert du spectre visible, pendant l'exposition des 40 émulsions, un agent constituant un filtre magenta peut être 69 15514 18 2008425 avantageusement incorporé entre l'émulsion sensible au vert et l'émulsion sensible au rouge dans les cas où l'émulsion sensible au rouge possède une sensibilité à une radiation actinique à l'intérieur de la région verte du spectre. ^ Si on le désire, le révélateur de la couleur jaune utilisé dans ce mode de réalisation préféré peut aussi être disposé dans la composition de traitement contenue dans le sachet et distribuée en contiguïté avec la surface d'exposition de l'émulsion sensible au bleu, à la suite de l'exposition du stratifié .jO photosensible, pendant Je traitement de la pellicule composite exposée, afin d'assurer la formation d'image de transfert poly-' chrome désirée. Dans le dernier mode de réalisation , il peut être désirable dî-incorporer un agent constituant un filtre jaune entre l'émulsion sensible au bleu et l'émulsion sensible au vert içj du stratifié photosensible pour les raisons mentionnées ci-dessus* L'utilisation de la pellicule composite détaillée de la présente invention , conformément au processus de photographie en couleurs par diffusion—transfert décrit ci-après, perràet particulièrement d4obtenir une image en couleurs obtenue par transfert, 2Q- exécutée par un processus de diffusion-transfert qui comprend dans le processus un réglagé du pH ambiant de l^ellicule composite, depuis un pH auquel le traitement de- transfert s'ëffectue jusqu'à un pH auquel le transfert de colorant ne s'effectue sensiblement pas, à la suite d'une formation notable d'image de transfert, afin 25 de remédier aux inconvénients mentionnés précédemment des produits et des procédés de la technique antérieure. L'image de transfert en couleurs est,de ce fait^obtenue et maintenue^malgré le fait que la pellicule composite comprend ui^llément stratifié intégral,, pendant l'exposition , le traitement et l'examen ultérieur ainsi 20 que pendant l'emmagasinage de la pellicule composite. C'est pourquoi, grâce à la présente invention, on peut obtenir des images de transfert en couleurs et particulièrement des images polychromes en utilisant une pellicule composite stratifiée intégrale qui présente des densités de colorants maximales et minimales désirées, une saturation de colorants ja^ne,magenta et cyan désirée, des teintes rouge^ verte et bleue /une séparation de couleurs désirées, cela sur une période de temps prolongé par rapport aux matières de pellicule décrites de la technique antérieure. Ces avantages inattendus s'ajoutent aux avantages de fabrication 4q obtenus en raison de la pellicule composite de transfert de âç&anfic - io • " .- ■ 69 15514 2008425 , r^couleuçs •. jntégrale de la présente invention et qui apparaîtront facilement,à l'examen des paramètres de cette pellicule composite, c'est-à-dire, par exemple, des avantages dans uneutilisation plus efficace., des matières et des éléments constitutifs de fabrication, 5 une simplicité accrue de la fabrication de la pellicule ainsi que de la conception et de la structure de l'appareil deprise de vues photographique ou caméra, et une utilisation de là - péLlicule composite plus simple et plus efficacement contôlée. ' On/maintenant se référer aux figures 1 à 7 du dessin 10 où on a représenté une pellicule composite-préférée de la présente invention et/ou les références analogues, /Apparaîtront sur les . diverses figures, désignent dès éléments constitutifs analogues. ... ;. Gomme représenté sûr le. dessin- , la figure 1 illustre uie vue. en perspective de la pellicule composite, référencée 10, 15 et chacune, des figures 2 à 7 sont des coupes schématiques de la .. pellicule composite 10, faites suivant 2-2, 3«-3, 5-5 et 7-7, dans les diverses phases décrites de l'exécution d'un processus photographique de diffusion-transfert comme décrit ci-après. La pellicule composite 10 comprend un sachet frangible 20 11, retenant^ avant le traitement,une solution alcaline aqueuse 12, un_ stratifié photosensible 13, comprenant, dans l'ordre, une couche 15 d'émulsion d'halogénure d'argent sensible au bleu contenant un révélateur de la couleur jaune, une couche intermédiaire 16, une couche 17 d'émulsion d'halogénure d'argent sensible au 25 vert contenant un révélateur de la couleur magenta, une couche intermédiaire 18, une couche 19 d'émulsion d'halogénure d'argent sensible au rouge contenant un révélateur de la couleur cyan, une couche opaque 20, une couche réceptrice d'image 21, une couche d'espacement 22, une couche neutralisante 23, une couche transpa-30 rente 24 de dimension stable et, enfin, une feuille transparente 25 de dimension, stable , la couche 24 ainsi que la feuille 25 -étant constituées toutes deux, de préférence, par une matière en feuille flexible imperméable à une composition de traitement et transparente aux radiations actiniques. 35 La pellicule composite peut comporter un organe de liai son s'étendant sur son pourtour, par exemple sur les bords spécifiés de la pellicule composite, en maintenant l'élément de stratifié et de feuille constituant la pellicule composite intact sauf à l'interface entre les éléments pendant la répartition de la compo-40 sition de traitement 12. Comme représenté sur les figures, l'organe 69 155î4 20 2008425? .... ou ruban de Îialsoîi petit être constitué par une bandé'/26j: sensible à la pression, fixant les éléments de feuille de stratifié ensemble aux bords spécifiés de la pellicule composite. La bande 26 agit aussi de manière à maintenir la composition de traitement entre la 5 feuille 25 et le stratifié photosensible 13 lors de l'application d'une pression, au sachet 11 et de la distribution de son contenu entre les éléments mentionnés. Bans ces conditions, la bande de liaison 26 empêche que la composition de traitement s'échappe de la pellicule composite pendant et après le traitement photogra-10 phique. Le sachet frangible 11 peut être du type représenté et décrit dans les brevets américains Nos. 2.543.181, 2.634.886, 2.653.732, 2.723.051, 3.056.491, 3.056.492, 3.152.515,o D'une façon générale, ces sachets sont constitués par une découpe 15 rectangulaire d'une matière en feuille imperméable à l'air et aux fluides repliée longitudinalement sur elle-même pour former deux parois 27 qui sont scellées l'une à l'autre le long de leurs bords longitudinaux et terminaux pour former une cavité dans laquelle est retenue la solution de traitement 12. On fait en sorte que le 20 scellement marginal longitudinal 28 soit plus faible que les scellements .terminaux 29 de manière que le scellement soit rompu sous l'action de la pression hydraulique créée au sein du contenu fluide 12 du sachet par l'application d'une pression aux parois 27 du récipient. 25 Comme représenté sur les fig. 1, 2 et 4, le sachet 11 est disposé de façon fixe et s'étend transversalement à un bord avant du stratifié photosensible 13 de manière qu'une décharge unidirectionnelle du contenu 12 du sachet s'effectue entre la feuille transparente 25 et la surface 32 de la couche 15 d'émul- 30 sion d'halogénure d'argent sensible au bleu, lors de l'application d'une force de compression au sachet 11. De ce fait, le sachet 11, comme représenté sur la fig. 2f est disposé de façon fixe et %_*'étend transversalement à un bord avant du stratifié 13, son. scellement marginal longitudinal 28 étant orienté vers le bord avant de la 35 surface 32. Comme on peut le voir sur les figs 1, 2 et 4, le sachet 11 est fixé de façon fixe au statifié 13 par un prolongement 30 de la bande 26 s'étendant sur une partie d'une des parois 27 du sachet, en association avec un organe de retenué distinct tel que la bande de retenue illustrée 31 s'etandant sur une partie de 40 l'autre parèi 27 du sachet et une partie de la surface 32 du stratifié* 13 dont la surface est, d'une façon générale, égale à 69 15514 2i 2008425 - - . \ * * v> v* ^ ' ••i environ pelle recouverte par la bande .26, • .- zComme représenté sur le. dessin, la feuille transparente 25,. dans le mode de réalisation préféré, est maintenue de façon ,_.fixe superposée sur la surface 12 de la couche d'émulsion 15 sensible au bleu et elle a la même étendue, au moins pendant le trai-5 tement, pour faciliter la distribution de la composition de traitement .12 lors de la rupture par compression du sachet 11 et la ^décharge unidirectionnelle de son contenu sur la surface 52. Comme représenté sur la fig. 6, le rabat de prolongement 30 du ruban 26 peut avoir une surface et des dimensions telles que, 10 par exemple, lors de la séparation à la main du sachet 11 et du ruban 31, après la distribution de la composition,.à partir du ■reste de la pellicule composite 10, le rabat 30 peut être plié sur le bord du stratifié 13, préalablement recouvert par le ruban .31 pour faciliter le maintien de l'intégrité structurale du lami-15 né, par exemple pendant les flexions inévitables pendant un emmagasinage et une utilisation de la pellicule composite traitée, et pour assurer un masque ou châssis approprié,- pour l'examen de l'image de transfert à travers la région d'examen de l'image de la couche transparente 24. Toutefois, de préférence, la pellicule 20 composite sera maintenue intacte après le traitement comprenant la retenue du sachet épuisé, la composition de traitement et la feuille transparente dans la position spatiale prise pendant le traitement. Dans ce cas, la composition de traitement utilisée doit posséder la capacité d'adhérence nécessaire, aussi bien à 25 l'état fluide qu'à l'état sec, pour augmenter l'intégrité et la stabilité de l'agencement spatial pris. En général, dans un mode de réalisation particulièrement préféré, l'opacité de la composition de traitement 12, lorsqu'elle est distribuée, sera suffisante pour empêcher une nouvelle expo-30 sition de l'émulsion ou des émulsions d'halogénure d'argent de la pellicule composite, par des radiations actiniques tombant sur la feuille transparente 25, pendant le traitement de la pellicule composite en présence d'une radiation actinique parvenant sur l'émulsion ou les émulsions. En conséquence, la pellicule eomposi-35 te peut être traitée, après son exposition, en présence d'une telle radiation, du fait que l'émulsion ou les émulsions d'halogénure d'argent du stratifié sont protégées de façon appropriée contre une radiation incidente, à lTune des surfaces principales, par la ou les couches opaques 20 et à l'endroit de la surface ij.0 principale restante par la composition de traitement opaque 12, 69 15514 22 2008425 comme décrit par la suite. Si les rubans d'adhérence illustrés sont également opaques, comme mentionné ci-dessus, une infiltration marginale d'une radiation actinique tombant sur l'émulsion ou les émulsions sera également empêchée. Toutefois, la couche ou 5 les couches 20 opaques choisies doivent être d'une nature telle qu'elles constituent un fond convenant pour examiner l'image de transfert du révélateur chromogène formée dans la couche polymérisée capable d'être teinte. En général, bien qu'on puisse utiliser sensiblement n'importe quelle couche opaque perméable aux 10 solutions alcalines, -il est préférable de choisir une couche qui ne contrarie pas l'intégrité de couleur de l'image de transfert colorée, telle qu'elle est vue par l'observateur et, de façon bien plus préférable^, que ce soit une couche qui ait m aspect plaisant à l'observateur et ne constitue pas un signal de bruit de fond 15 ayant un effet dégradateur ou destructeur à partir du contenu d'information de l'image. Des couches opaques particulièrement désirables sont celles qui assurent un fond blanc, pour l'examen de l'image de transfert, et particulièrement celles qui sont c'onçues pour être utilisées de manière à constituer un fond pour des 20 épreuves photographiques vues par réflexion et, spécialement des couches possédant les propriétés optiques désirées pour une réflexion d'une radiation incidente. •• La couche opaque peut comprendre n'importe quel agent opacifiant compatible avec le système photographique, comme par 25 exemple le sulfate de baryum, l'oxyde de zinc, le bioxyde de titane, le stéarate de baryum, les flocons d'argent, des silicates, l'alumine, l'oxyde de zirconium, 11acétylacétate de zirconium, le sulfate de zirconium et de sodium, le kaolin, le mica et les produits analogues, qui peuvent être distribués dans une matrice 30 ou dans un liant polymérisé perméable aux solutions alcalines, comme par exemple de la gélatine, l'alcool polyvinylique et des produits analogues. Une couche opaque particulièrement préférée est constituée par du bioxyde de titane en raison de ses propriétés de réflexion estrêmement efficaces. En général, une composi-35 tion de revêtement, par exemple 1'hydroxyéthylcellulose, contenant une quantité suffisante de bioxyde de titane pour assurer un pourcentage de réflexion d'environ 85 à 33% respectivement sera utilisée. Dans les modes de réalisation les plus préférés, le pour-cent de pouvroir réfléchissant désiré sera de ce fait égal à une valeur approximative supérieure à 85$. 69?'ïi5'5!T^r • » . 2Ô08425 - f: &:-.-Quand on désire augmenter la capacité d.' opaeifieation nftd-uh'e'îcôuche contenant, par exemple, du bioxyde de, titane, au delà •• de' celle qu'on obtient habituellement, on peut incorporer à la couché un-agent opacifiant supplémentaire/comme par exemple du 5 noir de carbone, en une concentration d'environ une partie de noir de carbone pour 100 à 500 parties de bioxyde de titane. Toutefois, de préférence, on obtiendra une telle capacité d'opaeifieation supplémentaire en constituant la couche d'opaeifieation sous forme dé plusieurs couches plus ou moins discrètes, la couche voisi-10 ' ne du support transparent étant constituée' par une couche de réflexion et la couche ou les couches suivantes comprenant un ou " plusieurs agents opacifiants possédant une capacité d'opaeifieation supérieure à celle qu'on obtient habituellement avec un agent bu des agents réfléchissants utilisés. 15 - - L'agent opacifiant dispersé dans la composition de trai tement 12 peut être n'importe quel agent pris dans une série de ces agents connus dans la technique comme le noir de carbone, l'oxyde de fer, .l'oxydé de titane (III), l'hydroxyde de titane (III) et des produits analogues. De préférence, l'agent ou les 20 agents doivent être choisis comme possédant la capacité d'opaeifieation maximale par poids unitaire, ils ne doivent pas avoir un effet nuisible au point de vue photographique et ils sont sensi-blément non diffusibles dans toute la pellicule composite après la distribution. Un agent particulièrement préféré est constitué 25 comme on l'a constaté par du noir de carbone utilisé en une concentration efficace pour assurer l'opacité nécessaire permettant d'empêcher la création indésirable physique d'un voile des formules choisies d émûlsions/et qu on utilise par une radiation transmise à travers - la composition de traitement étalée. 30 Dans la mise en oeuvre d'un processus polychrome de transfert par diffusion utilisant la pellicule composite 10, cette dernière est exposée à une radiation, actinique vis-à-vis du stratifié photosensible 13, tombant sur la surface d'exposition 34 du stratifié, comme représenté sur la fig. 2. 35 Après l'exposition, comme représenté sur les fig. 2 et 4, on traite la pellicule composite 10 en la faisant passer entre, des rouleaux opposés 33 séparés par un intervalle approprié, afin de faire exercer une pression de compression au sachet frangible 11 et pour effectuer la rupture du scellement longitudinal 28 et 69 15514 24 2008425 la distribution de la composition de traitement alcaline 12, contenant tin agent opacifiant et ayant un pH auquel les révélateurs chromogènes de couleur cyan, magenta et jaune sont solubles et djf?-fusib]e§ à une feuille intermédiaire transparente 25 é; à une couche 5 15 d' émulsion d'halogénure d'argent sensible au bleu située sur une surface 32 de même étendue. La composition de traitement alcaline 12 imprègne les couches d'émulsion 15, 17 et 19 pour amorcer le développement des images latentes contenues dans les émulsions respectives. Les 10 révélateurs chromogènes pour la couleur cyan, magenta et jaune, des couches 15, 17 et 19, sont immobilisés en fonction du développement de leurs émulsions d'halogénure d'argent .associées respectives, de préférence sensiblement par suite de leur conversion à partir de leur forme réduite en une forme oxydée relativement 15 insoluble et non diffusible, ce qui assure, des distributions (itine manière conforme aux images) de révélateurs mobiles, solubles et diffusibles de couleur cyan, magenta et jaune, eryfonction du degré d'un point à un autre de leur exposition d'émulsions associées. Au moins une partie des distributions (d'une manière conforme 20 aux images) du révélateur c^iromogène mobile de couleur cyan, magenta et jaune est transférée par diffusion à la couche polymérisée 21 perméable aux solutions alcalines aqueuses pour fournir à cette couche une image de transfert polychrome obtenue par des colorants. Après une formation notable d'une image de transfert, 25 une partie suffisante des ions constituant la solution alcaline aqueuse 12 est transférée par diffusion à travers la couche perméable polymérisée 21, la couche d'espacement perméable 22 jusqu'à la couche acide polymérisée perméable 23, grâce à quoi le pH de la solution alcaline 12 diminue en fonction d'une neutralisa-30 tion, jusqu'à un pH auquel les révélateurs chromogènes de couleur cyan, magenta et jaune, dans leur forme réduite, sont sensiblement insolubles et non diffusibles, pour fournir de ce fait une ima^e de transfert polychrome stable par des colorantsfqu'on peut examiner à travers la couche transparente 24 qui est de dimensions 35 stables. Après la répartition de la solution de traitement 12, on peut facultativement enlever le sachet 11 du reste de la pellicule composite, comme décrit ci-dessus. Comme on l'a mentionné précédemment, l'image de trans 69" 15514 25 2008425 fert polychrome par colorants petfc être vue à travers la couche transparente 24 stable en dimensions à la fois pendant et après la formation de l'image par transfert, dans le mode de réalisation préféré détaillé ci-dessus. De plus,, une image polychrome 5 par colorants, négative par rapport à l'image cfe transfert peut être vue après le traitement en l'absence d'une radiation actinique, à travers la -surface 3^ du stratifié, dans dès modes de réalisation qui n'utilisent pas de distribution d'une composition de traitement contenant un agent opacifiant ou des agents opacifiants 10 sur la surface d'exposition du stratifié photosensible. Quand on le désire, la feuille 25.» représentée sur les figures comme étant un élément de feuille transparent maintenu-de façon fixe superposée sur la surface d'exposition du stratifié photosensible et de même étendue que cette surface d'exposi-15 tion ipeut, dans un autre mode de réalisation de la présente invention, être placée de façon fixe en s'étendant transversale-, ment à un bord avant du stratifié et elle peut être superposée à la surface du stratifié avant ou durant la distribution de la composition de traitement. Dans ce cas, la feuille stable quant 20 à ses dimensions peut être constituée par une matière de feuille flexible, de préférence opaque à une radiation actinique incidente, déplacée de manière à ne plus être en contact avec la surface d'exposition du stratifié pendant l'exposition à la lumière et amenée en superposition avec une telle surface après l'exposi-25 tion, durant ou avant la distribution de la composition de traitement entre cette feuille et le stratifié ayant été exposé à la lumière. Dans le dernier mode de réalisation préféré, il n'est pas nécessaire mais il peut être préférable que la composition de traitement contienne l'agent opacifiant ou les agents opaci-30 fiants en vue d'assurer une protection accrue du stratifié vis-à-vis d'une radiation incidente pendant le traitement. Après le traitement de la pellicule composite d'une seule pièce, la feuille stable en dimensions et superposée peut être décollée du reste de la pellicule composite seule ou bien en accompagnement avec 35 la composition dé traitement, lorsqu'elle est opaque pour faire apparaître l'image polychrome obtenue par des colorants, négative par rapport à l'image de transfert, ou bien quand on le désire. Dans les cas où la feuille 25 est une feuille transparente comme précisé ci-dessus, la couche d'espacement 22^suppor-40 tée sur la couche de neutralisation 23 qui elle-même supporte 69 15514 26 2008425 la couche transparente 24 stable quant à ses dimensions, peut elle-même contenir les couches 15, 16, 17, 18, 19, 20 et 21 dans vui ordre inverse à celui qui est représenté sur le dessin et, dans ce cas, la couche d'espacement 22 supporte dans l'ordre la 5 couche d'émulsion 15 d'halogénure d'argent sensible au bleu contenant un révélateur chromogène du jaune, la couche intermédiaire 16, la couche d'émulsion 17 d'halogénure d'argent sensible au vert contenant un révélateur chromogène de la couleur magenta, la couche intermédiaire 18, la'couche d'émulsion 19 d'halogénure 10 d'argent sensible au rouge contenant un révélateur chromogène de la couleur cyan, la couche opaque 20, la couche réceptrice d'image 21 et la feuille transparente 25 maintenue de préférence superposée sensiblement suivant la même étendue à la surface du stratifié photosensible opposée â" la couche transparente stable 15 quant à ses dimensions 24. Dans un tel mode de réalsation, on obtient une exposition à la lumière par un contact des couches d'émulsions photosensibles 15, 17 et 19 avec une radiation actinique tombant sur la couche de dimensions stables 24 et 3e trai- . tement peut être effectué, comme détaillé ci-dessus, et obtenu 20 par une distribution d'une composition de traitement transparente entre la feuille transparente 25 et la couche réceptrice d'image 21. Dans un tel mode de réalisation, la pellicule composite peut être maintenue intacte après le traitement et l'image de transfert polychrome positive obtenue par colorants et 25 supportée par la couche réceptrice d'image 21 peut être vue-à travers la feuille transparente 25 et un reste de la composition de traitement transparente. Toutefois, on comprendra qu'on peut utiliser des modes de réalisation dans lesquels la feuille 25 et/ou la composition de traitement peuvent êtrecpaques à la 30 radiation actinique incidente et qui nécessitent un enlèvement de cette structure opaque, après le traitement, pour qu'on puisse voir l'image de transfert positive polychrome obtenue par des colorants et supportée par la couche réceptrice d'image. On peut effectuer l'enlèvement de la feuille 25 à la main seule ou avec 35 le reste de la composition de traitement lorsqu'on le désire, par adhérence sélective de la composition de traitement à la feuille déplacée. On va maintenant illustrer et détailler plus encore la présente invention conjointement avec les exemptes particuliers 40 suivants qui sont donnés à titre illustratif de modes de réali- 69 '15.514 Ifj. ? "\*S kJ SO? -f ifr 27 2008425 ûn^at^Qïb^ïçd'urie utilisation photographique des nouvelles pellicu- .les.-cojtfposites photographiques de l'invention etf "bien entendu, , ïicesr:.mo.d:ea..sie réalisation et ces pellicules composites ne sont ; • pas limités aux détails donnés ici et sont donnés uniquement à 5 titre, .illustratif. On peut préparer des pellicules composites qui sont si-. . milaires à celles que représente le dessin, par exemple par un revêtement, en succession sur un support de pellicule transparent en. triacétate de cellulose : 10 . : ;;1. 1-'esterbutyl partiel du copolymère de polyéthylène . : ;et -d' anhydride maléïque préparé au reflux pendant 14 heures, - • environ JOO g de copolymère d'éthylène et d'anhydride maléïque . . ..-à-viscosité élevée, environ l40 g de n-butyl-alcool et environ . I;cm3 d'acide phosphorique à 85$ pour obtenir une couche acide 15 ... polymérisée ayant approximativement une épaisseur de 2/100° de : . millimètre ; • ^: 1-.:- :2. une solution d'hydroxypropylcellulose dans de l'eau ; v -. pour, obtenir une couche d Espacement polymérisée ayant une épaisseur d'environ 2/1000° de millimètre ; 20 3- un mélange 2:1 en poids d'alcool polyvinylique et de-poly-4-vinylpyridine à un pouvoir couvrant d'environ 64 mg/ dm2 .pour obtenir une couche réceptrice d.'image polymérisée ayant une épaisseur.d' environ-1/100° de millimètre; . ... 4. une couche de bioxyde de titane dispersée dans de 25 l'hydroxyéthylcellulose et.revêtue à un pouvoir couvrant d'environ 128 mg/dm2 dê bioxyde de titane et'environ 3,2 mg/dm2 -d1hydroxyéthyleellulose; 5. une couche de gélatine revêtue avec un pouvoir couvrant d'environ 21,4 g/dm2 ; 30 6. une couche du latex vendu par Rohm and Haas Co., Philadelphie, Pennsylvanie, Etats-Unis d'Amérique sous la marque déposée Rhoplex AC-61 revêtue avec un pouvoir couvrant d'environ 11,7 g/dm2 ; 7. une couche de noir de carbone dispersée dans de 35 l'hydroxyéthylcellulose enduite avec un pouvoir couvrant d'environ 16 mg/dm2 de noir de carbone et environ 0,32 mg/dm2 d'hydroxyéthylcellulose ; - • 8. une couche du révélateur chromogène de couleur cyan 1,4-bis'(p-zÎLydroquinonyl-a~rnéthyl7 -éthyl-amino ) -5, 8-dihydroxy-40 anthraquinone et de noir de carbone dispersée dans de la géla- 69 cismm 28 2008425 i Y-lJ^e^s.fc^gndyite ,avec un. pouvoir couvrant.,d'environ 5,35 mg/dm2 de colorant,Tenviron 19 mg/dm2 de .noir .de carbone et environ j... ::6,7..mg/dm2. de gélatine ; .. . .. .. ; , . .. 9..une émulsion de gélatino-iodobromure d'argent sensi-5 ble au, rouge enduite avec un pouvoir couvrant d'environ 12,8 mg/dm2 d'argent et d'environ. 2,35 mg/dm2 de gélatine ; 10. une couche de Rhoplex AC-61 enduite avec un pouvoir couvrant d'environ 8,5 mg/dm2 ; 11. une couche de révélateur chromogène de couleur magen-10 ta 4-isopropoxy-2~/p-(p-hydrôquinonyléthyl)phénylazo7-naphta- lène-l-éthoxy acétate, dispersée dans une émulsion au gélatino-iodobromure d'argent sensible au vert, endufce avec un pouvoir couvrant d'environ 8,5 mg/dm2 de colorant, d'environ 11,7 mg/ dm2 d'argent et d'environ 16 mg/dm2 de gélatine ; 15 12. une couche du révélateur, chromogènê mentionné' en dernier pour la couleur magenta, dispersée dans la gélatine avëc un pouvoir couvrant d'environ 2,14 mg/dm? de colorant et d'environ 3.>21 mg/dm2 de gélatine ; 13. une couche de Rhoplex AC-61 enduite avec un pouvoir 20 couvrant d'environ 11,7 mg/dm2; 14. une couche du révélateur chromogène du jaune 4-(p-/j3-hydr o quinony 1 é thyl/phénylazo ) -3- (N-n-hexylcarboxamido ) -l-phényl-5-pyrazolone dispersée dans de la gélatine et enduite avec un pouvoir couvrant d'environ 14,9 mg/dm2 de colorant et 25 d'environ 18,7 mg/dm2 de gélatine ; 15„ une émulsiûrL au gélatino-iodobromure d'argent sensible au bleu enduite avec un pouvoir couvrant d'environ 16 mg/ dm2 d'argent et d'environ 3 mg/dm2 de gélatine ; - 16. une couche contenant 4'-méthylphénylhydroquinone 30 disperséé dans de la gélatine a un pouvoir couvrant d'environ 2,14 mg/dm2 de 4'-méthylphénylhydroquinone et d'environ 3j21 mg/dm2 de gélatine. ' Le support transparent de -pellicule .en triacétate de cellulose peut alors être superposé à la surface extérieure du 35 revêtement: n° 15, puis on associe alors ensemble les deux-éléments 'sous une formé composite à leurs bords respectifs au moyen d'un ruban d'adhérence opaque sensible à la pression s'étendant autour des bords de la pellicule composite résultante' .en -contact- avec ces bords et sur 'ces derniers. . 69^TSSM: 29 2008425 : :^tîn sachet frangiblé constitué par une-couche extérieure dé papier ./ 'un couche intermédiaire de clinquant en plomb et une couche intérieure ou couche de chlorure de polyvinyle contenant une solution de traitement alcaline aqueuse constituée par : 5 hydroxyde de potassium eau 100 cm3 11,2 g 10 hydroxyéthylcellulose (à viscosité élevée) /vendue dans le commerce par Hercules Powder Go./ Wilmington, Delaware, sous la marque déposée Natrasol 250/ 3 A g 1,5 g 1,0 g 6,4 g bromure de N-benzyl-a-picolinium e benzotriazole s noir de carbone peut alors être monté à demeure sur le bord avant de chacune des 15 pellicules composites par des rubans sensibles à la pression reliant les sachets respectifs et les stratifiés, de manière que lors d'une, application d'une pression de compression au sachet, son contenu soit distribué/ lors de la rupture du scellement mar-. ginal du. sachet^ entre, la feuille de triacétate de cellulose et 20 la couche contenant la 4'-méthylphényl hydroquinone. coins optiques à gradins pour filtrer sélectivement fc radiations tombant sur la feuille de triacétate de cellulose et les traiter en faisant passer la pellicule composite exposée entre des rou-25 leaux opposés séparés par un intervalle appropri^. afin d'effectuer la rupture du sachet et la distribution de son contenu entre la couche de 4'-méthylphényl hydroquinone et la .feuille précitée. Pendant le traitement, on peut examiner une formation d'image de transfert polychrome obtenue par des colorants à travers le sup-J>0 port de la pellicule en triacétate de cellulose et on constate que cette formation d'image est sensiblement achevée et complétée en présentant la brillance, les teintes, la saturation et l'isolement de couleurs requis en une période d'environ 1 à 3 minutes. 35 initialement utilisée soit un pH du côté alcalin auquel les révélateurs chromogènes utilisés sont solubles et diffusibles. Bien qu'on ait constaté que le pH spécifique à utiliser puisse être facilement déterminé de façon empirique pour n'importe quel révélateur chromogène ou groupe de révélateurs chromogènes, les plus dé-40 sirables particulièrement sont des révélateurs chromogènes solu- On peut alors exposer les stratifiés à travers des Il faut que le pH de la solution de traitement alcaline 69 15514 ■30 2008425 bles à un pH supérieur à 9 et relativement insolubles à un pH inférieur à S, dans la forme réduite et le système"peut êtrë facilement équilibré suivant dé tels révélateurs chromogènes. En outre, bien qu^ ainsi qu'on la fait rémarquer précédemment, la 5 composition de traitement dans le mode de réalisation préféré comprenne l'agent précité filmogène augmentant la viscosité ou des agents de ce genre, pour faciliter l'étalement de la composition et pour assurer le maintien de la composition d'étalement sous forme d'une couche stable du point de vue structural du stratifié, 10 après la distribution, il n'est pas nécessaire qu'un tel agent soit utilisé comme élément constitutif de la composition. Dans le dernier cas, toutefois, il est préférable que la concentration du solvant, c'est-à-dire de l'eau, etc., comprenant la composition soit utilisée en une quantité minimale nécessaire pour l'ob-tention du processus de transfert désiré afin de ne pas nuire à l'intégrité structurale du stratifié et afin que les couches formant le stratifié puissent facilement recevoir et dissiper le solvant entièrement pendant le traitement et le séchage sans provoquer des variations de dimensions indésirables des couches cons-20 tituant le stratifié. On notera que la 'composition de traitement liquide utilisée peut contenir un agent de développement auxiliaire ou d'accélération, comme le p-méthylaminophénol, le 2,4-diaminophénol, le p-benzylaminophénol, 1'hydroquinone, la tolu-hydroquinone, 25 la phénylhydroquinone, la 4'-méthylphényl-hydroquinone, etc. On envisage également d'utiliser plusieurs agents de développement auxiliaires ou d'accélération comme la 3-pyrazolidone et un agent de développement benzénique comme décrit dans le brevet américain n° 3-039.869. Comme exemples de combinaisons appropriées d'agents d® développement auxiliaires, on peut citer la l-phényl-3-pyra-zolidone en combinaison avec le p-benzylaminophénol et la 1-phé-nyl-3-pyrazolidone en combinaison avec la 2,5-bis-éthylène-imino-hydroquinone. De tels agents de développement auxiliaires peuvent être utilisés dans la composition de traitement liquide, ou bien on peut les incorporer initialement, au moins en partie, dans n'importe quelle couche ou dans jLusieurs couches d1émulsions d'halogénure d'argent, les couches contenant les révélateurs chromogènes, les couches intermédiaires, la couche de revêtement, la couche réceptrice d'image, ou dans toute autre couche ou couches 40 auxiliaires la/pellicule composite. 6!sl§§il ■51 2008425 U .-,r - rÇn .peut remarquer qu'au moins une partie du révélateur ,. çhegmggène oxydée pendant le développement peut être oxydëe et ,«immobilisée par suite d'une réaction, par exemple une réaction ii£ , a&asgoffso': • - - ,,de^transfert d'énergie, avec le produit d'oxydation d'un agent de 5 ,développement auxiliaire oxydé, ce dernier agent de développement étant.oxydé par le développement de l'halogénuré d'argent ayant . .été exposé. Une telle réaction d'un agent de" développement oxydé avec lin révélateur chromogène non oxydé aurait pour effet de régénérer l'agent de développement auxiliaire en vue d'une autre 10 réaction avec l'halogénuré d'argent ayant été exposé. .. „ ... . En outre, on peut effectuer le développement en présence, d'un composé "onium", particulièrement un composé d'ammonium quaternaire, conformément aix processus décrits dans le brevet américain n° 3.173.786. 15 II est évident que les proportions relatives dés agents de la composition de traitement par transfert et diffusion peuvent être modifiées pour suivre les exigences de l'opérateur. Ainsi, il entre dans le cadre de la présente invention de modifier les compositions de développement décrites ici par substitution de 20 produits de conservation, de produits alcalin^ etc., autres que ceux qui sont particulièrement mentionnés, à condition que le pH de la composition soit initialement au premier pH requis. Lorsque c'est désirable, on.envisage également d'incorporer à -la composition de développement des constituants comme des raléntisseurs, 25 des accélérateurs, etc. De façon similaire, la concentration des . ... divers éléments constitutifs peut varier dans une gamme étendue et/lorsque c'est désirable, les éléments constitutifs adaptables peuvent être disposés dans l'élément photosensible, avant l'exposition, dans une couche perméable distincte de l'élément photo-30 sensible et/ou de l'émulsion photosensible. Les couches de dimensions stables et la feuille précitée également de dimensions stables peuvent être constituées par n'importe lequel de divers types de matières classiques opaques et transparentes, rigides ou flexibles, par exemple du verre, 35 du papier, du métal et des pellicules polymérisées à la fois des types synthétiques et des types provenant de produits naturels. Les matières appropriées comprennent les matières imperméables - aux,, solutions alcalines comme le papier ; les acides polymétha-.-,r : .-.cryliques , ainsi que des esters méthyliques et ëthyJLiques, des po-40 lymères de chlorure de vinyle ; de 1'acéta^polyvinylique, des po- 69 15514 2008425. : lyamides comme le "Nylon",- des- polyesters comme des, pellicules polymérisées provenant de l'acide téréphtalique d'éthylèneglycol, et des .dérivés cellulosiques comme l'acétate de cellulose,, le triacétate de cellulose, le nitrate de cellulose, le propionate de 5 cellulose, le butyrate de cellulose, 1'acéto-propionate de cellulose ou' l'acéto-butyrate de cellulose. On comprendra qu'une ou plus d'une des couches mentionnées peut ne pas être, nécessaire lorsque des couches restantes du stratifié sont telles qu'elles assurent les fonctions de ces. couches lorsque ces dernières sont 10 absentes, par exemple' lorsque les couches restantes du stratifié assurent la stabilité dimensionnelle requise et les propriétés de filtrage des radiations.requises. Dans tous les exemples du.présent exposé, les pourcentages des éléments constitutifs sont donnés en poids sauf indica-15 tion contraire. Une étude poussée de révélateurs chromogènes spécifiques particulièrement adaptés à être utilisés dans des processus photographiques de transfert par diffusion est exposée dans le brevet précité n° 2.983.606 ainsi que dans les diverses demandes de 20 brevet se rapportant à ce brevet, spécialement sur le tableau des demandes américaines incorporées à titre de référence dans le brevet comme détaillé dans la colonne 27. Comme exemples de brevets américains supplémentaires détaillant les révélateurs chromogènes spécifiques pour des processus photographiques de transfert, on brevets,, _ 25 peut également citer les/n° 2.983.605, 2.992.106, 3*047.386, 3.O76.8O8, 3.076.820, 3.077.402, 3.126.280, 3.331.061, 3.134.762, 3.134.765, 3.135.604 , 3.135.605, 3.135.606, 3.135.734-, 3.1^1.772, 3,142.565. Comme exemples supplémentaires de polymères perméables 30 synthétiques et filmogènes, particulièrement adaptés pour retenir un révélateur chromogène dispersé, on peut citer la nitrocarboxy-méthylcellulose comme décrit dans le brevet américain n° 2.992.104, un acylamidobenzène sulfoester d'un sulfobenzal partiel d'alcool polyvinylique comme décrit dans 3e brevet américain n° 3*043.692, 35 des polymères de N-alkyl-oc, p-carboxàmides non saturés et des copolymères de N-alkyl-a,p-carboxamides avec des N-hydroxyalkyl-a,p-carboxamides non saturés, comme décrit dans.le brevet américain n° 3.069.263, des copolymères de vinylphtalimide et des acides carboxyliques oc,p-non saturés comme décrit dans le brevet amé- . 40'ricain- n°. 3.061.428, des copolymères de N-vinylpyrrolidone et des 69 15514 .33 2008425 acides'earboxyliques a,p-non saturés et-des terpolymëres de H-vinylpyrrolidones, des acides earboxyliques a,p-non saturés et des alkylesters d'acides earboxyliques a,p-non saturés comme décrit dans le brevet américain n° 3•044.873., des copolymères de 5 N,N-dialkyl-a, p-carboxamides non saturés avec des acides' earboxyliques a,P-non saturés, les amides correspondants de ces acides et des copolymères de N-aryl-et N-cycloalkyl-a,p-carboxâmidesrDn saturés avec des acides earboxyliques oc,p-non saturés comme décrit dans le .brevet amériean n° 3.069-264. 10 Outre les techniques classiques pour la dispersion di recte d'une matière solide en particules dans une matrice polymérisée ou colloïdale, techniques comme celles qui utilisent un broyeur à boulets et des techniques analogues, on peut également obtenir la dispersion du révélateur chromogènê en dissolvant le eo-15 lorant dans un solvant approprié ou dans un mélange de solvants et en répartissant la solution résultante dans le liant polymérisé, avec un enlèvement ultérieur facultatif du .solvant ou des solvants utilisés comme, par exemple, par vaporisation lorsque le solvant ou les solvants choisis ont un point d'ébullition suf-20 fisamment bas ou par lavage lorsque le solvant ou les solvants choisis ont une solubilité différentielle suffisamment élevée dans le milieu de lavage, par exemple de l'eau, mesurée en fonction de la solubilité des constituants restants de la composition et/ou obtenus par dissolution à la fois du liant polymérisé et du 25 colorant dans un solvant commun. Pour tin traitement plus détaillé des systèmes de distribution de solvants des types précités et pour une étude poussée des solvants classiques utilisés habituellement dans la technique afin d'effectuer la distribution de matières photographiques 30 chromogènes dans des liants polymérisés, particulièrement pour ' des couches de constituants de formation des pellicules photographiques composites, on se référera aux brevets américains n° 2.269.158, 2.322.027, 2.304.939, 2.304.940 et 2.8OI.I7I. Bien qu'on ait exposé l'invention en détail en utilisant 35 toujours des révélateurs chromogènes, qui sont les matières préférées fournissant des images en couleurs, il est facile de comprendre que d'autres matières moins préférées, c'est-à-dire des polychromes matières constitutives d images/peuvent etre utilisees a la place' des révélateurs ehromogènes préférés dans la mise en oeuvre 40 de la présente invention. Par exemple, on peut utiliser des ma- 69 15514 34 2008425 tières de formation d'images en couleurs comme celles qui sont décrites dans les brevets américains n° 2.647.049, 2.661.293, 2.698.244, 2.698.798, et 2.802.735, où sont décrits des processus de transfert de couleur par diffusion qui utilisent des tech-5 niques de couplage de couleurs consistant au moins en partie à faire réagir un ou plusieurs agents révélateurs de couleurs et un ou plusieurs agents de formation de couleurs ou de coupleurs de couleurs pour obtenir une image de transfert en couleurs sur une couche réceptrice d'image superposée,et ceux qui sont décrits 10 dans le brevet américain 2.774.668 où sont décrits des processus de transfert de couleurs par diffusion qui utilisent le transfert différentiel (d'une manière conforme à l'image) de colorants complets par le mécanisme qui y est décrit afin d'obtenir une image en couleurs par transfert sur une couche contiguë réceptrice 15 d'image. Pour produire les émulsions au gélatino-halogénure d'argent photosensibles utilisées pour constituer la pellicule composite, on peut préparer les cristaux d'halogénure d'argent en faisant réagir un sel d'argent soluble dans l'eau, comme di nitrate 20 d'argent, avec au moins ion halogénure soluble dans l'eau, comme par exemple du bromure d'ammonium, du bromure de potassium ou du bromure de sodium, de préférence en .même temps qu'un iodure correspondant, dans une solution aqueuse d'un agent de peptisation comme une solution de gélatine colloïdale, en faisant digérer la 25 dispersion à une température élevée pour obtenir une croissance accrue des cristaux,en lavant la dispersion résultante pour enlever des produits de réaction indésirables et des sels hydroso-lubles résiduels par refroidissement de la dispersion, en extru-dant la dispersion ayant fait prise et en lavant les produits 30 ainsi extrudés avec de l'eau froide, ou bien dans une variante en utilisant n'importe lequel des divers systèmes ou procédés de floculation adaptés de façon à effectuer l'enlèvement des composants indésirables, par exemple les procédés décrits dans les brevets américains n° 2.614.928, 2.614.929, 2.728.662, après mûris-35 sement de la dispersion à une température élevée en association, avec une addition de gélatine et de'divers produits d'addition, par exemple des agents de sensibilisation chimiques des brevets américains n° 1.574.9.44, 1.623.499, 2.410.689, 2.597-856, 2.597.915, 2.487.850, 2.518.698,et2.521.926, tous conformément 40 au procédé classique de la technique comme décrit dans Neblette, 69 15514 35 2008425 C.B., Photography Its Materials and Processes, 6ème édition, 1962. On peut obtenir -une sensibilisation optique des cristaux d'halogénure d'argent de l'émulsion en mettant en contact la composition d'émulsion avec Une concentration efficace des colorants 5 de sensibilisation optiques choisis dissous dans un solvant de dispersion approprié, comme du méthanol, de l'éthanol, de l'acétone, de l'éau, etc., tout cela conformément aux procédés classiques de la technique comme décrit dans Hammer, F.M., The Cyanine Dyes and Related Compounds. 10 Des additifs supplémentaires facultatifs, comme des adjuvants de revêtement, des durcisseurs, des agents augmentant la viscosité, des stabilisants, des agents de conservation et analogues, par exemple ceux qui sont décrits par la suite/ peuvent également être incorporés dans la formule" de l'émulsion, confor-15 mément aux procédés classiques connus dans la technique de la fabrication des émulsions photographiques. Comme on l'a décrit précédemment, la matière photosensible de l'émulsion photographique est constituée de préférence par un cristal d'argent, par exemple un ou plusieurs des halçgénu-20 res d'argent, comme le chlorure d'argent, l'iodure d'argent, le bromure d'argent, ou des halogénures d'argent mélangés comme le chlorobromure d'argent ou 1'iodobromure d'argent ou encore des rapports variables d'halogénures et des concentrations variables d'argent. 25 Les émulsions peuvent comprendre les divers additifs conformément aux techniques classiques de la phtographie, comme des composés augmentant la rapidité, du type d'ammonium quaternaire, comme décrit dans lestrevets américains n° 2.271.623, 2.288.226 et 2.334.864, ou bien du type polyéthylèneglycol comme 30 décrit dans le brevet américain n° 2.7O8.I62 ou encore une combinaison précédente comme décrit dans le brevet américain 2.886.437, ou encore les thiopolymères comme décrit dans les brevets américains n° 3.046.129 et•3.046.134. Les émulsions peuvent également être stabilisées avec 35 les sels des métaux nobles comme le ruthénium, le rhodium, le palladium, l'iridium et le platine,, comme décrit dans les brevets américains n° 2.566.245 et 2.566.263, les composés du mercure décrits dans les brevets américains n° 2.728.663, 2.728.664 et 2.728;665, les triazoles du brevet américain 2.444.608, les" azin-40 dinés dès brevets américains ri° 2.444.605, 2.444.606, 2.444.607^ 69 15514 36 2008425 ^ ' 2.450.397,' 2v444'.609, 2.713.541, 2.743.181, 2.716,062, 2.735.769, 2'î-7565 147, 2. Les agents de durcissement, comme des agents minéraux fournissant des atomes métalliques polyvalents, .particulièrement 10 des ions polyvalents aluminium ou chrome, par exemple, de l'alun de potasse ^2A12(S0^)^.24H207 et de l'alun de chrome /K^Crg(SOj^^ .241^07 ainsi que des agents minéraux du type des aldéhydes comme le formaldéhyde, le glyoxal, l'anhydride mucochlorique, etc., le type des cétones comme le diacétyle, le type quinonique, et 15 les agents spécifiques décrits dans les brevets américains n° 2.080,019, 2.725.294, 2.725.295, 2.725.305, 2.726.162, 2.732.316, 2*950.197 et 2;870.013, peuvent être incorporés si on le désire et s'ils sont compatibles dans les compositions de solutions de revêtements choisies . 20 Les compositions de solutions de revêtements utilisées pour fabriquer les couches respectives de la pellicule composite peuvent contenir un ou plusieurs adjuvants de revêtements si on le désire et s'ils sont compatibles , comme la saponine, un po-lyéthylèneglycol du brevet américain 2.831.766, un éther de po-25 lyéthylèneglycol du brevet américain 2.719.087, une taurine du brevet américain £.739.891, un maléopimarate du brevet américain 2.823.123 et un aminoacide du brevet américain 3-038.804, un sulr- fosuccinamate du brevet américain 2.992.108 ou un polyéther du de la brevet américain 2.600.831 ou un plastifiant/gélatine comme de 30 la glycérine, un dihydroxyalcane du brevet américain 2.960.404, un ester bis-glycolique du brevet américain 2.904.434, un succinate du brevet américain 2.940.854, ou un hydrosol polymérisé du brevet américain 2.852.386. En ce- qui concerne le liant pour les couches respec-35 tives d'émulsions, la gélatine précitée peut être en totalité ou en partie remplacée par une autre matière colloïdale comme de l'albumine, de la caséine, ou de la zéine, ou encore des résines comme/derivé. de la cellulose comme décrit dans les brevets amé-: ricains n° 2.322.085 et 2.327.808, des polyacrylamides comme dé-40 crit dans le brevet américain 2.541.47^ctes polymères vinyliques 69 15514 .••37 2008425 comme décrit dans les brevets américains ,n°. 2.2531*078, 2.276.322, 2.276023, 2.281.703, 2.310.223, .2.311.058,; 2.311.059," 2.414.208, 2.461.023, 2.484.456, 2.538.257, 2.579.016, 2.614.931, 2.624.674, 2.632.704, 2.642.420, 2,678.884, 2.691.582, 2.725.296, 2.753.264. 5 Bien que la description précédente de la présente in vention ait été rédigée à propos d'un^étructure d'éléments constitutifs préférés photosensibles dans laquelle au moins deux couches "photosensibles sélectivement sensibilisées se trouvent dis-' posées de façon con.tiguë et dans le même plan et spécialement 10 à propos d'une structure du type préféré à trois éléments comprenant une couche d'émulsion d'halogénure d'argent sensible . au rouge, une couehe d'une émulsion d'halogénure d'argent sensible.au vert et une couche d'émulsion d'halogénure d'argent sensible.au bleu auxquelles sont associés respectivement un révélateur chro-15 mogène de couleur cyan, un révélateur chromogène de.couleur magenta et un révélateur chromogène de couleur jaune, l'élément cons-' tltutif photosensible de la pellicule composite peut comporter au moins deux jeux d'éléments photosensibles minuscules sélectivement sensibilisés et disposés sous forme d'un écran photosensible 20 dans lequel chacun des éléments photosensibles minuscules est associé, par exemple à un révélateur chromogène approprié placé dans ou derrière sa partie d'émulsion d'halogénure d'argent respective. En général, un écran photosensible approprié comprendra des éléments minuscules d'émulsion sensibilisés au rouge, des 25 éléments d'émulsion/sensibiïilés au vert et des éléments d'émulsion minuscules sensibilisés au bleu/placés côte à côte dans une disposition d'écran et auxquels sont associés respectivement un révélateur chromogène de couleur cyan, un révélateur chromogène de couleur magenta et un révélateur chromogène de couleur jaune. 30 La présente invention comporte également un moyen géiéral constitué par l'utilisation d'un révélateur chromogène de couleur noire et l'utilisation d'un mélange de révélateurs chro-mogènes pouvant fournir une.image de transfert en noir et blanc, par exemple l'utilisation de révélateurs chromogènes des trois 35 couleurs par synthèse soustractive dans un mélange approprié d'ans lequel les quantités des révélateurs chromogènes sont proportionnées de telle manière que lés couleurs se combinent pour fournir line teinte noire. Bien que dans le présent exposé on ait utilisé l'expres-40 sion "image positive", cette expression ne doit pas être inter 69 15514 38 2008425 ... ; *' *«.» ' \ prêtée dans un sens restrictif,_ étant donné qu'elle est utilisée principalement à titre ilïustratif en ce qu'elle définit l'image produite sur la couche supportant' l'image comme étant inversée dans le sens positif-négatif* par rapport à l'image se"trouvant 5 dans les couches d'émulsions photosensibles. Comme exemples d'm sens différent pour "image positive", on peut supposer que' 1"'élément photosensible est exposé à une lumière actinique à Iravers une diapositive négative. Dans ce cas, l'image latente dans les couches d'émulsions photosensibles sera une image positivé et 10 l'image en couleurs produite par la couche supportant l'image sera négative. L'expression "image positive" est destinée à couvrir une telle image produite sur la couche portant l'image. Outre les couches essentielles décrites, il est entendu que la pellicule composite peut également contenir une ou plu-.couches ou . , . 15 sieurs/sous-couches, qui elles-memes peuvent contenir un ou plu- . sieurs additifs comme des plastifiants, des couches essentielles intermédiaires à cet effet, par exemple d'amélioration d'adhérence et qu'une ou plusieurs des couches décrites peuvent être constituées par des couches composites ou bien par deux ou plus de 20 deux couches d'éléments constitutifs qui sont les mêmes ou différents et qui peuvent être contigus ou bien qui peuvent être séparés les uns des autres, par exemple par deux ou plus de deux couches de neutralisation ou analogues. Etant donné qu'on peut apporter certains changements 25 au produit et au procédé ci-dessus sans s'écarter de la portée de la présente inviention, il est entendu que tout le sujet traité dans la description ci-avant ou représenté sur le dessin annexé doit être interprété comme ayant un sens ilïustratif et non limitatif. 69 15514 39 2008425 REVENDICATIONS =': : 1 - Pellicule composite photographique comprenant un stratifié photosensible contenant comme couches essentielles un support transparent de dimensions stables supportant sur une de 5. ses surfaces une couche polymérisée pouvânjfêtre teinte et line cou-oie d'émulsion d'halogénure d'argent photosensible à laquelle est associée une matière de formation d'image par un colorant, qui est une composition de traitement diffusible,'en fonction du degré.d'un point à un autre de l'exposition de l'émulsion à une 10 radiation actinique, et une couche opaque-perméable d'une composition de traitement située entre ladite couche polymérisée pouvant être teinte et ladite couche d'émulsion d'halogénure d'argent photosensible ainsi qu'une matière de formation d'image par un colorant qui y est associé.. 15 2 - Pellicule composite photographique suivant la re- . vendication 1, dans laquelle ladite couche polymérisée pouvant être teinte est une composition de traitement permëable et la pellicule composite comprend de plus une couche polymérisée acide contenant des groupes d'acidification suffisants pour provoquer 20 line réduction de la composition de traitement ayant un premier pH auquel ladite matière de formation d'image par un colorant est soluble et diffusible jusqu'à.un second pH auquel ladite matière 1 est sensiblement insoluble et non diffusible, située entre le support susvisé transparent de dimensions stables et une couche 25 essentielle immédiatement adjacente. 3 - Pellicule composite photographique suivant la revendication 2, comprenant une couche d'espacement polymérisée perméable à une composition de traitement située entre ladite couche polymérisée acide et ladite couche essentielle immédiatement ad-30 jacente. K - Pellicule composite photographique suivant la revendication 1, dans laquelle la matière fournissant une image par un colorant est un colorant qui est un agent révélateur d'halogénure d'argent. 35 5 - Pellicule composite photographique suivant la reven dication 1, qui peut être traitée quand on la fait passer entre deux organes presseurs juxtaposés, comprenant une feuille transparente de dimensions stables qui est superposée, suivant sensiblement la même étendue/à la surface du stratifié précité à l'opposé 40 du support transparent précité de dimensions stables, et vin sachet 69 15514 40 2008425 ,, frangible contenant une composition dé traitement fixé à demeure et s'étendant transversalement à un bord avant du stratifié pho-tosènsible et pouvant effectuer une décharge unidirectionnelle du contenu de ce sachet entre ladite feuille et ledit stratifié. •5 6 - Pellicule composite photographique suivant^ la reven dication 5i dans laquelle ladite feuille transparente/dimensions stables est superposée, suivant sensiblement la même étendue^ à la surface de ladite couche d'émulsion d'halogénure d'argent et à line matière associée de formation d'image par un colorant, et la-10 dite composition de traitement contient en dispersion un agent opacifiant. 7 - Pellicule composite photographique suivant la revendication 6 dans laquelle l'agent opacifiant précité est présent en une quantité efficace, lors de sa distribution sur la surface 15 du stratifié précité^ pour empêcher une exposition de l'émulsion d'halogénure d:'argent précitée pendant le traitement en présence d'une radiation actinique, parvenant et tombant sur ladite composition de traitement distribuée. 8 - Pellicule composite photographique suivant la re-20 vendication 6, dans laquelle ledit agent opacifiant est du noir de carbone. 9 - Pellicule composite photographique suivant la revendication 1, qui peut être traitée en passant entre deux organes presseurs juxtaposés, comprenant une feuille distincte de 25 dimensions stables comportant un bord avant disposé à demeure transversalement à un bord avant du stratifié précité et pouvant être superposée après une exposition de ce stratifié sensiblement suivant la même étendue de la surface de ce stratifié à 1'opposé de la couche de support transparente de dimensions 30 stables/et un sachet frangible contenant une compositicn de traitement et s'étendant transversalement audit bord avant du stratifié photosensible entre la feuille précitée et ce stratifié et pouvant effectuer une distribution unidirectionnelle du contenu du sachet entre ladite feuille et ledit stratifié lorsque 35 ladite feuille est superposée à la surface précitée du stratifié sus-mentionné. 10 - Pellicule composite photographique suivant là revendication 9, dans laquelle la feuille de dimensions stables peut être superposée après une exposition à la lumière en ayant ■ 40 une étendue sensiblement égale à celle de la surface de la cou- 69 '15514 2Ô08425' chç_susvisée d.1 émulsion d1 halogénure :d'argent et d'un: colorant associé, ladite feuille de dimensions .stables étant- opaque;. 11.- Pellicule composite-photographique suivant la revendication 10, dans laquelle, la feuille-précitée et la composi-5 tion de traitement susvisée prises ensemble possèdent une capacité d'opaeifieation efficace pour- empêcher l'exposition de l'émulsion d'halogénure d'argent pendant- le traitement en présence d'une radiation actinique y parvenant et tombant sur ladite feuille. 12 - Pellicule composite photographique suivant la re-10 vendication 1, dans laquelle la couche opaque perméable de la composition de traitement réfléchit les radiations actiniques. 13 - Pellicule composite photographique suivant la revendication 12, dans laquelle ladite couche opaque est du bioxyde de titane dispersé dans un liant polymérisé perméable à la compo- 15 sition de traitement. 14 - Pellicule composite photographique suivant la revendication 1 pouvant être traitée par un passage de cette pellicule composite entre deux organes presseurs juxtaposés, et qui comprend- : (a) un stratifié photosensible contenant comme couches 20 essentielles au moins deux couches d'émulsions d'halogénure d'argent sensibilisées sélectivement comportant chacune un colorant qui est magent de développement d'halogénure d'argent, d'une couleur prédéterminée etqoiy est associé, chacun de ces colorants étant soluble et diffusible dans des substances alcalines à un pre 25 mier pH, une couche polymérisée transparente perméable aux solutions alcalines et pouvant être teinte par ces colorants, une couche opaque perméable aux solutions alcalines disposée entre la couche polymérisée pouvant être teinte et la couche d'émulsion d'halogénure d'argent immédiatement adjacente, une couche transpa-30 rente imperméable aux solutions alcalines et ayant des dimensions stables et line couche acide polymérisée transparente perméable aux solutions alcalines^, contenant des-groupes d'acidification suffisants pour effectuer une réduction de la solution de traitement ayant le premier pH jusqu'à un second pH auquel ces colorants 35 sont insolubles et non diffusibles disposés entre -la -c.ouche transparente précitéede dimensions stables et la couche essentielle susvisée immédiatement adjacente à celle-ci, (b) une feuille transparente de dimensions stables superposée suivant la même éten due à la surface du stratifié ..à l'opposé de la couche - transparente 40 susvisée de dimensions stables, et (c) un sachet frangible conte 69 15514 42 2008425 nant line solution de traitement alcaiine aqueuse ayant'ledit premier pH, sachet disposé de 'façon fixe et ' s:,'étendaht; trah'svérsalement au bord avant précité tîu stratifié sus visé pour effectuer une décharge unidirectionnelle du contenu du sachet suivant la 5 même étendue de la surface du stratifié entre ce dernier et là-dite feuille transparente. 15 - Pellicule composite photographique suivant la revendication 14 dans laquelle chacune des couches d'émulsion d'halogénure d'argent photosensible sensibilisées sélectivement, pos- iO sède une sensibilité spectrale prédominante pour séparer les , régions du spectre et ensuite pour exposer à la lumière ledit stratifié, le colorant associé à chacune des couches d'émulsion d'halogénure d'argent possédant une gamme d'absorption spectrale sensiblement-complémentaire de la gamme de sensibilité prédominan- 15 te de sa couche d'émulsion associée. 16 - Pellicule composite photographique suivant la revendication 14, dans laquelle chacune des couches-d'émulsion d'halogénure d ""argent et son colorant associé sont séparés de la couche d'émulsion d'halogénure d'argent adjacente et de son colo- 20 rant associé par une couche intermédiaire polymérisée perméable aux solutions alcalines. 17 - Pellicule composite photographique suivant la revendication 14, dans laquelle ladite couche opaque réfléchit les radiations actiniques. 25 18 - Pellicule composite photographique suivant la re vendication 17., dans laquelle ladite couche opaque contient du bioxyde'de titane dispersé dans un liant polymérisé perné able aux solutions alcalines. 19 - Pellicule composite photographique suivant la re- 30 vendication 17, dans laquelle la solution de traitement alcaline aqueuse précitée contient un agent opacifiant. 20 - Pellicule composite photographique suivant la re-vendicatin 19, dans laquelle cet agent opacifiant' est d1 noir de carbone. 35 21 - Pellicule composite photographique suivant la re vendication 19, dans laquelle la feuille; transparente précitée de dimensions stables est superposée à la couche immédiatement adjacente d'émulsion d'halogénure d'argént et au colorant associé éloigné de la couche transparenté de dimensions stables du stra- 40 tifié susvisé; la solution sus-mentionnée possède une capacité 69 15514 2008425 d'opaeifieation suffisante pour, empêcher, l'exposition des couches précitées-d'émulsions d'halogénure d'argent pendant le traitement en présence de radiations actiniques tombant sur la feuille précitée, , 5 22 - Pellicule composite phtographique suivant la re vendication l4j qui peut être traitée quand on la.fait passer entre cfeux organes presseurs juxtaposés et qui comporte : (a.) un stratifié photosensible contenant en .succession une couche d'émulsion d'halogénure d'argent sensible au bleu à laquelle est assoie cié un colorant jaune, une couche d'émulsion d'halogénure d'argent sensible au vert à"laquelle est associé un colorant de couleur magenta, une couche d'émulsion d'halogénure d'argent sensible au rouge à laquelle est associé un colorant de couleur cyan, chacun de ces colorants de couleur cyan, magenta et jaune étant un agent 15 révélateur d'halogénure d'argent et étant soluble et diffusible dans des substances alcalines à un premier pH, une couche cpaque perméable aux solutions alcaline^ une couche polymérisée transparente perméable aux solutions alcalines et pouvant être teinte par lesdits colorants, une couche acide polymérisée transparente 20 perméable aux solutions alcalines et contenant suffisamment de groupes d'acidification pour effectuer la réduction d'une solution de traitement ayant le premier pH précité jusqu'à un second pH auquel lesdits colorants sont insolubles et non diffusibles/et ion support transparent imperméable aux solutions àlcalines et de 25 dimensions stables, (b) une feuillè transparente de dimensions stables maintenue de façon fixe superposée sensiblement suivant la même étendue à la surface du stratifié qui est opposée au support transparent précité et (e) un sachet frangible contenant une solution de traitement alcaline aqueuse, ayant ledit premier 30 pH et contenant en dispersion un agent opacifiant, ce sachet étant disposé de façon fixe et s'étendant transversalement à un bord avant dé l'élément, photosensible précité pour effectuer une décharge unidirectionnelle du.contenu du sachet entre le stratifié sus-vlsé et la feuille opaque susvisée lors de l'application d'une 35 force de compression à ce sachet. . 23 - Pellicule composite photographique suivant la revendication 22 -, comprenant une couche d'espacement polymérisée - transparente et perméable aux solutions alcalines disposée entre la couche-polymérisée pouvant être teinte, perméable aux solutions 40- alcalines et la.couche acide polymérisée susvisée perméable aux 69 15514 2008425 solutions alcalines. 24 - Pellicule composite photographique suivant la revendication 22, dans laquelle 3a solution alcaline aqueuse précitée contient de plus une matière polymérisée filmogène. 5 25 - Pellicule composite photographique suivant la re vendication. 24, dans laquelle la couche opaque précitée réfléchit les radiations actiniques. 26 - Pellicule photographique composite suivant la revendication 25, dans laquelle la couche opaque précitée ç'omprend 10 au moins deux couches essentiellement distinctes où la couche au voisinage immédiat- du support transparent réfléchit des radiations actiniques et les couches restantes absorbent les radiations actiniques. 27 - Pellicule- composite photographique suivant la re-15 vendication 26, où la couche réfléchissante précitée est du bioxyde de titane dispersé dans une matrice polymérisée perméable aux solutions alcalines. 28 - Pellicule photographique composite suivant la revendication 25, où la couche opaque contient une quantité suf- 20 fisante de bioxyde de titane pour assurer un pourcentage de réflexion au moins égal à environ 85$ de la radiation visible ihci~ dente. 29 - Pellicule photographique composite suivant la revendication 22 où l'agent opacifiant dispersé dans ladite so- 25 lution de traitement est du noir de carbone. 30 - .Pellicule composite photographique suivant la revendication 22, qù le premier pH précité est supérieur à 9 et où le second pH susvisé est inférieur à 9. 31 - Procédé pour former des images de transfert en 30 couleurs, qui consiste : (a) à exposer une pellicule composite photographique qui comprend un stratifié photosensible contenant comme couches essentielles une couche d'émulsion d'halogénure d'argent photosensible à laquelle est associée une matière colorante fournissant une image, une couche polymérisée pouvant être 35 teinte par cette matière fournissant une image, une couche opaque perméable à une composition de : traitement disposée entre la couche polymérisée pouvant être teinte et la couche d'émulsion photosensible et une matière colorante fournissant une imagé ainsi qu'une couche transparente de dimensions stables, (b) à 40 ;mettre, en contact cette couche, d'émulsion, d'halogénure d'argent 69 15514 45 2008425 photosensible avec line composition de traitement, (c) à effectuer de ce fait le développement de ladite émulsion d'halogénure d'argent, (d) à immobiliser la matière colorante précitée fournissant une .image associée à ladite émulsion par .suite de ce développe-5 ment, (e) à former de ce fait une répartition (d'une manière conforme à l'image) d'une matière colorante fournissant une image, en fonction du degré d'exposition de ïémulsion d'un point à un autre, (f) à transférer par diffusion au moins une partie de la répartition (d'une manière conforme à l'image) précitée d'une 10 matière mobile fournissant une image en couleurs jusqu'à ladite couche polymérisée pouvant être teintée par cette matière fournissant une image en couleurs de façon à constituer une image en couleurs sur cette couche en fonction de la répartition (d'une manière conforme à l'image) précitée, et (g) à maintenir le stra-15 tifié précité intact après le traitement susvisé. 32 - Procédé pour former des images de transfert en couleurs suivant la revendication 31, ce procédé consistant : (a) à exposer une pellicule composite photographique qui peut être traitée quand on la fait passer entre deux organes presseurs 20 juxtaposés et qui comprend en association (1) un stratifié photosensible contenant comme couches essentielles une couche d'émulsion d'halogénure d'argent photosensible à laquelle est associée une matière fournissant une image d'un colorant, qui est soluble et diffusible dans des substances alcalines à un premier pH, une 25 couche polymérisée perméable aux solutions alcalines, pouvant être teinte par ladite matière fournissant une image, une couche opaque perméable aux solutions alcalines disposée entre la. couche polymérisée pouvant être teinte et ladite couche d'émulsion d'halogénure d'argent photosensible et une matière associée fournissant 30 -une image en couleurs, me couche transparente de dimensions stables, et une couche acide polymériséë perméable aux solutions alcalines et contenant des groupes d'acidification" suffisants pour effectuer line réduction d'une solution de traitement ayant ce premier pH jusqu'à ce second pH auquel la matière fournissant 35 une image en couleurs est sensiblement insoluble et non diffusible et disposée entre ladite couche transparente de dimensions stables et une couche essentielle située à son voisinage immédiat, (2) une feuille transparente de dimensions" stables qui est superposée suivant la même étendue à la surface du stratifié à 40 l'opposé de la couche transparente de dimensions stables, et 69 15514 2008425 (3.) un sachet frangible. contenant une solution.de traitement alcaline aqueuse. ayant ledit premier pH, ce sachet étant fixé-et s'é~ tendat transversalement à un bord avant du stratifié photosensible pour provoquer une décharge unidirectionnelle du contenu du. sa-5 chet entre.la feuille de dimensions stables et le.stratifié précité lors de l'application d'une forcé de compression à. ce .sachet, ladite exposition étant obtenue par une radiation actinique. dirigée vers la pellicule composite et tombant sur 3a couche d'émulsion d'halogénure d'argent photosensible précitée, (b). à appliquer une 10 force de compression à ce sachet frangible pour provoquer une décharge unidirectionnelle de la solution de traitemaat alcaline aqueuse du sachet suivant la même étendue à la surface du stratifié entre ce dernier et la feuille précitée de dimensions stables, (c) à effectuer de ce fait le développement de ladite émulsion 15 d'halogénure d'argent, (d) à immobiliser la matière fournissant l'image en couleurs, matière qui est associée à ladite émulsion à la suite du développement précité, (e) à former de ce fait une répartition (d'une manière conforme à l'image) d'une matière mobile fournissant une image en couleurs en fonction du degré d'expo- 20 sition de l'émulsion d'un point à un autre, (f) à transférer par * diffusion au moins une partie de ladite répartition (d'une manière conforme à l'image) d'une matière"mobile fournissant uie image en couleurs jusqu'à ladite couche polymérisée perméable aux solutions alcalines et pouvant être teinte par la matière fournissant 25 une image en couleurs afin d'y créer une image en couleurs en fonction de cette répartition d'une manière conforme à l'image, (g) à transférer par diffusion, après une formation importante de l'image de transfert, une partie suffisante des ions de ladite solution alcaline jusqu'à la couche acide polymérisée perméable aux 30 solutions alcalines pour réduire de ce fait l'alcalinité de cette solution alcaline aqueuse jusqu'au second pH précité, et (h) à maintenir le stratifié précité intact après le traitement susvisé. 33 - Procédé suivant la revendication 32 comprenant la séparation du sachet précité après une formation d'image de trans- 35 fert importante. . 34 - Procédé suivant la revendication 32, dans lequel ladite solution alcaline aqueuse contient en outre une matière polymérisée filmogène. 35 - Procédé suivant la revendication 32, dans lequel . la couche opaque précitée réfléchit les radiations actiniques. 69 155,1.4 -47 20Q8425 J>6 - Procédé suivant la revendication 35, dans lequel la-côuchè "opaquè susviséë 'contient du bioxyde "de titane dispersé dans un liant polymérisé' perméable aux' solutions alcalines.' ' 37 ~ Procédé suivant' la revendication 32, dans lequel 5 ladite couche d'émulsion d'halogénure d'argent photosensible et la matière fournissant l'image en couleurs qui y est associée sont disposées dans le sizatifié précité à distance dé la couche transparente de dimensions stables, et cette solution de traitement contient un agent opacifiant. 10 38 - Procédé suivant la revendication 31, dans lequel ladite matière fournissant l'image en couleurs est un colorant qui est un agent de développement d'halogénure d'argent. 39 - Procédé suivant la revendication 32, dans lequel la feuille précitée de'dimensions stables est opaque aux radia- 15 tions actiniques et la couche susvisée d'émulsion d'halogénure d'argent photosensible ainsi que la matière fournissant l'image en couleurs qui y est associée sont disposées dans- le stratifié à distance de la couche transparente de dimensions stables et dans ce procédé, on superpose ladite feuille suivant la même étendue à 20 la surface du stratifié qui est opposée à la couche transparente de dimensions stables après l'exposition du stratifié et'avant la répartition de la solution de traitement précitée suivant la même étendue que la surface du stratifié. ■ /de 40 - Procédé pour former des images/transfert en cou- 25 leurs suivant la revendication 32/ qui consiste (a) à exposer une pellicule composite photographique qu'on peut traiter en la" faisant passer entre deux organes presseurs juxtaposés et qui comprend : (1) un stratifié photosensible contenant au moins deux couches d'émulsion d'halogénure d'argent sensibilisées sélective-30 ment, à chacune de ces émulsions d'halogénure d'argent étant associé un colorant qui est un agent de développement de l'halogénuré d'argent d'une couleur prédéterminée et qui est soluble et diffusible dans" des substances alcalines à un premier pH, une couche polymérisée perméable aux solutions alcalines et pouvant 35 être teinte par ledit colorant, une couché opaque perméable aux solutions alcalines et disposée entre ladite- éoùche"polymérisée pouvant être teinte et la couche d'émulsion d'halogénure d'argent qui y est adjacente, une couche transparente de dimensions stables et une couche acide polymérisée perméable-aux solutions alcalines 4°-'et contenant en quantité suffisante des groupes d'acidification 69 15514 48 2008425 pour effectuer là réduction d'une solution de traitement ayant le premier pH précité jusqu'à un second-pH "auquel lesdits colorants sont insolubles et non diffusibles se trouvant entre7la couche transparente de dimensions stables précitée et la couche essen-5 tielle qui y est adjacente, (2) une feuille transparente de dimensions stables, et disposée sur la surface du stratifié à l'opposé de la couche transparente précitée de dimensions stables' et (3) un sachet frangible contenant une solution de traitement alcaline aqueuse ayant ledit premier pH, ce sachet étant fixé et s'étendant 10 transversalement à un bord avant du stratifié précité pour effectuer une décharge unidirectionnelle du contenu du sachet sur la surface du stratifié qui est éloignée de la couche transparente de dimensions stables précitée lors de l'application d'une force de compression à ce sachet, (b) à appliquer une force de compres— 15 sion à ce sachet frangible pour effectuer la décharge unidirec— tionnelle de la solution alcaline aqueuse du sachet entre ladite feuille et ledit stratifié^ (c). à effectuer de ce fait le développement de chacune des émulsions d'halogénure d'argent précitées, (d) à immobiliser le colorant associé à chacune de ces émulsions 20 par suite du développement, (e) à former une répartition (d'une manière conforme à l'image) d'un colorant mobile, en fonction du degré d'exposition de l'émulsion d'un point à un autre, (f) à transférer par imbibition au moins une partie de chacune de ces répartitions (d'une manière conforme à l'image) d'un colorant mo-_ 25 bile jusqu'à la couche polymérisée perméable aux solutions alcali--nés et pouvant. êtreteinte par ces colorants de manière à y constituer une image en couleurs, (g) à transférer par imbibition après une formation notable d'une image de transfert une partie suffisante des ions de ladite solution alcaline aqueuse jusqu'à 30 la couche acide polymérisée perméable aux solutions alcalines pour, de ce fait, réduire l'alcalinité de cette solution jsqu'au second pH précité, et (h) à maintenir au moins le stratifié intact après le traitement. 4l— Procédé suivant la revendication 40 dans lequel 35 chacune des couches d'émulsion d'halogénure d'argent sélectivement sensibilisée a une sensibilité spectrale prédominante vis-à-vis d'une région distincte du spectre et, après l'exposition, le colorant associé à chacune de ces couches d'émulsion a une gamme d'absorption spectrale sensiblement complémentaire de la gamme 40 de sensibilité prédominante de son émulsion associée. 69 15514 49 2008425 4-2. - Procédé suivant la revendication -41, dans lequel on sépare le .sachet d'avec le stratifié après une formation importante de llimage de transfert. 43 - Procédé pour former des images dé transfert en 5 couleurs suivant la revendication 40/ qui consiste : (a) à exposer une pellicule composite photographique qu'on peut traiter en la faisant passer entre deux organes presseurs juxtaposés et qui comprend; (l) un stratifié photosensible contenant comme couches essentielles en succession une couche d'émulsion d'halogénure d'ar-10 gent sensible au bleu à laquelle est associé un colorant"jaune, une couche d'émulsion d'halogénure d'argent sensible au vert à laquelle est associé un colorant de couleur magenta, une couche d'émulsion d'halogénure d'argent sensible au rouge à laquelle est associé un colorant de couleur cyan, chacun de ces colorants de 15 couleurs cyan, magenta et jaune étant un agent de développement d'halogénure d'argent et étant soluble et diffusible dans des substances alcalines à un premier pH, une couche opaque permable aux solutions alcalines, une couche polymérisée perméable aux solutions alcalines et pouvant être teinte par chacun de ces colo-20 rants, line couche acide polymérisée perméable aux solutions alcalines et contenant des groupes d'acidification suffisants pour effectuer la réduction d'une solution de traitement ayant ledit premier pH jusqu'à un second pH auquel les colorants précités sont insolubles et non diffusibles, et une seconde couche de support 25 transparente imperméable aux solutions alcalines et de dimensions stables, (2) une feuille transparente de dimensions stables fixée en superposition à la surface du stratifié à l'opposé de ladite couche de support transparente^ et (3) un sachet frangible contenant une composition de traitement alcaline aqueuse ayant ledit premier 30 pH et contenant en dispersion un agent opacifiant, ce sachet étant fixé et. s'étendant transversalement au bord avant précité du stratifié pour effectuer une décharge unidirectionnelle du contenu du sachet sur la surface du stratifié entre ladite feuille transparente et ledit stratifié lors de l'application d'une force de 35 compression à ce sachet, (b) à appliquer une force de compression au sachet frangible pour provoquer une décharge unidirectionnelle de la solution alcaline du sachet entre la feuille opaque superposée, précitée et le stratifié susvisé,(c) à effectuer de ce fait un développement de l'image latente contenue dans chacune des 40 émulsions d'halogénure d'argent précitées, (d) à immobiliser le 69 15514 s» 2008425 colorant de couleur jaune, le colorant de couleur magenta et le colorant de couleur cyan, par suite du développement de leurs é-émulsions respectives associées d'halogénure d'argent, (e) à former de ce fait une répartition (d'une manière conforme à l'image) 5 de colorants mobiles respectivement de couleur jaune, de couleur magenta et de couleur cyan en fonction du degré d'exposition d'un point à un autre de leurs émulsions d'halogénure d'argent associées respectives, (f) à transférer par diffusion au moins une partie de chacune de ces répartitions (d'une manière conforme à l'image) 10 d'un colorant mobile- jusqu'à la couche polymérisée perméable aux solutions alcalines précitée et pouvant être teinte par ces colorants afin d'y constituer une image polychrome formée par ces colorants, (g) à transférer par diffusion après une formation importante d'une image de transfert une partie suffisante des ions de 15 ladite solution alcaline aqueuse jusqu'à la couche acide polymérisée perméable aux solutions alcalines pour réduire de ce fait 1'alcalinité•de cette solution jusqu'au second pH précité, et (h) à maintenir le stratifié intact après le traitement. 44 - Procédé suivant la revendication dans lequel 20 le premier pH est supérieur à 9 et le second pH est inférieur à 9. 45 Procédé suivant la revendication 4^, dans lequel la couche opaque réfléchit les radiations actiniques.